(57)【要約】  本発明は、生理学的に許容可能な媒体中に、光学的特性を呈する少なくとも１種の新規なモノマー化合物を含む少なくとも１種のポリマーを含む化粧品組成物又は医薬組成物に関する。本発明はまた、前記化粧品組成物をケラチン質、特に、体若しくは顔の皮膚、唇、爪、睫毛、眉毛、及び／又は毛髪などに適用することを含む、ケラチン質をメイクアップ又はケアする化粧方法にも関する。光学的特性を呈する新規なモノマー化合物、前記化合物を含むポリマー、及び組成物に光学的特性、特に、蛍光又は蛍光増白特性をもたせるための組成物中におけるそれらの使用も開示している。【特許請求の範囲】
【請求項１】
生理学的に許容可能な媒体中に、下記式（Ｉ）のモノマー化合物の少なくとも１種を含むポリマーの少なくとも１種を含む化粧品組成物又は医薬組成物:
【化１】
2007530514.tif 000023
［式中：
−  Ｒ２基及びＸ′Ｒ３基は、同一の環上にあるか、又は各々異なる環上に存在し；
−  Ｒ２及びＲ３は、互いに独立に、水素原子、ハロゲン、又は１〜３０個の炭素原子を含む、直鎖状、分枝状、及び／又は環状で、飽和及び／又は不飽和の炭素系の基を意味し；前記の基は、＝Ｏ、ＯＨ、ＮＨ２及びハロゲン原子から選択される１つ以上の基により任意選択で置換されていてもよく;及び／又は、Ｏ、Ｎ、Ｐ、Ｓｉ及びＳから選択される１個以上のヘテロ原子により任意選択で割り込まれていてもよく;
−  Ｘ及びＸ′は、互いに独立に、−Ｏ−、−Ｓ−、−ＳＯ−、−ＳＯ２−、−ＮＨ−、及び−ＮＲ４−を意味し、ここで、Ｒ４は、１〜３０個の炭素原子を含む、直鎖状、分枝状、及び／又は環状で、飽和及び／又は不飽和の炭素系の基を意味し、前記の基は、＝Ｏ、ＯＨ、ＮＨ２及びハロゲン原子から選択される１つ以上の基により任意選択で置換されていてもよく；及び／又は、Ｏ、Ｎ、Ｐ、Ｓｉ及びＳから選択される１個以上のヘテロ原子により任意選択で割り込まれていてもよく；
−  ｐは、０又は１であり；
−  Ｇは、１〜３０個の炭素原子を含む、直鎖状、分枝状、及び／又は環状で、飽和及び／又は不飽和の炭素系の２価の基であって、前記の基は、＝Ｏ、ＯＨ、ＮＨ２及びハロゲン原子から選択される１つ以上の基により任意選択で置換されていてもよく;及び／又は、Ｏ、Ｎ、Ｐ、Ｓｉ及びＳから選択される１個以上のヘテロ原子により任意選択で割り込まれていてもよく;
−  Ｐは、下記式：
【化２】
2007530514.tif 000024
［式中：Ｒ′は、Ｈ、又は直鎖状若しくは分枝状で飽和のＣ１〜Ｃ６の炭化水素系の基を意味し；ｎは０又は１であり、ｍは０又は１である］
の１つから選択される重合可能な基である］
【請求項２】
Ｒ２が水素原子である、請求項１記載の組成物。
【請求項３】
前記モノマー化合物におけるＲ３が、２〜１８個の炭素原子、特に３〜１４個の炭素原子、又はさらには６〜１２個の炭素原子を含む、環状、直鎖状、及び／又は分枝状で、飽和及び／又は不飽和の炭素系の基、特に炭化水素系の基であって、それ自体が飽和及び／又は不飽和である炭化水素系の環を任意選択で含んでいてもよく、かつ少なくとも１個のヘテロ原子、特に、１個、２個、又は３個の窒素原子、硫黄原子、及び／又は酸素原子を含んでいてもよい、請求項１又は２記載の組成物。
【請求項４】
前記モノマー化合物におけるＸ′Ｒ３が、−ＮＨ−（ＣＨ２）ｎＨ基；−Ｏ−（ＣＨ２）ｎＨ基、例えば、エトキシ基又はメトキシ基；−Ｓ−（ＣＨ２）ｎＨ基、−ＳＯ−（ＣＨ２）ｎＨ基、又は−ＳＯ２−（ＣＨ２）ｎＨ基であって、ｎが１〜３０の整数、特に４〜１２の整数であるもの；あるいはまた、Ｃ６〜Ｃ１８の−ＮＨ−シクロアルキル基、特に、−ＮＨ−シクロヘキシル基、−ＮＨ−シクロオクチル基、−ＮＨ−シクロデシル基、又は−ＮＨ−シクロドデシル基；あるいはまた、Ｃ６〜Ｃ１８の−Ｓ−シクロアルキル基、Ｃ６〜Ｃ１８の−ＳＯ−シクロアルキル基、又はＣ６〜Ｃ１８の−ＳＯ２−シクロアルキル基；あるいはまた、下記：
【表１】
2007530514.tif 000025
から選択される基である、請求項１乃至３のいずれか一項記載の組成物。
【請求項５】
前記モノマー化合物における前記の２価のＧ基が、全体で２〜１８個の炭素原子、特に３〜８個の炭素原子を含む、直鎖状、分枝状、及び／又は環状で、飽和又は不飽和の炭化水素系の２価の基であって、それ自体が飽和又は不飽和である炭化水素系の環を任意選択で含んでいてもよく、前記の基は、＝Ｏ、ＯＨ、ＮＨ２及びハロゲン原子から選択される１つ以上の基により任意選択で置換されていてもよく;及び／又は、Ｏ、Ｎ、Ｐ、Ｓ及びＳｉから選択される１個以上のヘテロ原子により任意選択で割り込まれていてもよい、請求項１乃至４のいずれか一項記載の組成物。
【請求項６】
前記モノマー化合物におけるＧが、全体で２〜１６個の炭素原子、特に３〜１０個の炭素原子を含む、直鎖状又は分枝状の飽和炭化水素系の２価の基（飽和炭化水素系の環を任意選択で含んでいてもよい）から選択される、請求項１乃至５のいずれか一項記載の組成物。
【請求項７】
前記モノマー化合物におけるＧが、メチレン、エチレン、ｎ−プロピレン、イソプロピレン（又は、１−メチルエチレン及び２−メチルエチレン）、ｎ−ブチレン、イソブチレン、ペンチレン、特にｎ−ペンチレン、へキシレン、特にｎ−ヘキシレン又はシクロヘキシレン、ヘプチレン、オクチレン、シクロオクチレン、デシレン、シクロデシレン、シクロヘキシルジメチレン、ドデシレン、及びシクロドデシレンから選択される、請求項１乃至６のいずれか一項記載の組成物。
【請求項８】
前記モノマー化合物におけるＸが、−Ｏ−、−Ｓ−、−ＮＨ−、又は−ＮＲ４−（Ｒ４は、優先的には、２〜１２個の炭素原子を含む、直鎖状、分枝状、及び／又は環状で、飽和又は不飽和の炭化水素系の基を意味し、前記の基は、＝Ｏ、ＯＨ、及びＮＨ２から選択される１つ以上の基により任意選択で置換されていてもよい）から選択され、優先的にはＯである、請求項１乃至７のいずれか一項記載の組成物。
【請求項９】
前記モノマー化合物における前記の重合可能なＰ基が、下記式：
【化３】
2007530514.tif 000026
［式中、Ｒ′は、Ｈ又はメチルを意味する］
の１つから選択される、請求項１乃至８のいずれか一項記載の組成物。
【請求項１０】
前記モノマー化合物が、下記式：
【化４】
2007530514.tif 000027
の１つに相当する、請求項１乃至９のいずれか一項記載の組成物。
【請求項１１】
前記ポリマーが、請求項１乃至１０のいずれか一項で定義されたとおりのモノマー化合物のホモポリマーである、請求項１乃至１０のいずれか一項記載の組成物。
【請求項１２】
前記ポリマーが、請求項１乃至１０のいずれか一項で定義されたとおりのモノマー化合物のみを含むコポリマーである、請求項１乃至１０のいずれか一項記載の組成物。
【請求項１３】
前記ポリマーが、請求項１乃至１０のいずれか一項で定義されたとおりのモノマー化合物の少なくとも１種と、追加のコモノマーの少なくとも１種とを含むコポリマーである、請求項１乃至１０のいずれか一項記載の組成物。
【請求項１４】
前記ポリマーが、統計コポリマー、交互コポリマー、グラフトコポリマー、ブロックコポリマー、又はグラジエントコポリマーである、請求項１２又は１３記載の組成物。
【請求項１５】
前記モノマー化合物が、前記ポリマーの重量に対して、０．０１重量％〜７０重量％の量で、特に０．１重量％〜５０重量％、とりわけ０．５重量％〜３０重量％、又はさらには１重量％〜２０重量％、一層好ましくは２重量％〜１０重量％の量で存在し、単独又は混合物としての追加のコモノマーが、１００重量％までの残りの部分を占める、請求項１２乃至１４のいずれか一項記載の組成物。
【請求項１６】
前記ポリマーが、下記式（Ａ）、（Ｂ）、及び／又は（Ｃ）の化合物から選択される光学的効果を有する追加のコモノマーの少なくとも１種を含む、請求項１２乃至１５のいずれか一項記載の組成物：
【化５】
2007530514.tif 000028
［式中：
−  Ｒａ１は、１〜３２個の炭素原子を含む、直鎖状、分枝状、及び／又は環状で、飽和及び／又は不飽和の炭素系の基であって；前記の基は、＝Ｏ、ＯＨ、ＮＨ２及びハロゲン原子から選択される１つ以上の基により任意選択で置換されていてもよく;及び／又は、Ｏ、Ｎ、Ｐ、Ｓｉ及びＳから選択される１個以上のヘテロ原子により任意選択で割り込まれていてもよく;
−  Ｒｂ１は、以下から選択され：（i）水素原子、（ii）ハロゲン、（iii）１〜１２個の炭素原子を含む、直鎖状、分枝状、及び／又は環状で、飽和及び／又は不飽和の炭素系の基（前記の基は、＝Ｏ、ＯＨ、及びＮＨ２から選択される１つ以上の基により任意選択で置換されていてもよく、及び／又は、Ｏ、Ｎ、Ｐ、Ｓｉ及びＳから選択される１個以上のヘテロ原子により任意選択で割り込まれていてもよい）；（iv）ＮＲＲ′基（Ｒ及びＲ′は、互いに独立に、水素原子、又は直鎖状、環状、若しくは分枝状で飽和のＣ１〜Ｃ６炭化水素系の基、特に、メチル、エチル、プロピル、イソプロピル、ｎ−ブチル、イソブチル、tert−ブチル、ペンチル、又はヘキシルである）；
−  Ｒａ２は及びＲａ３は、同一の環上にあるか、又は各々異なる環上に存在し、互いに独立に、水素、ハロゲン、又は式−Ｘａ−Ｇａ−Ｐａ（II）の基を意味するが、但し、Ｒａ２及び／又はＲａ３の少なくとも１つは、式（II）の基を意味し、
［式（II）の式中：
−  Ｘａは、−Ｏ−基、−Ｓ−基、−ＳＯ−基、−ＳＯ２−基、−ＮＨ−基、及び−ＮＲ４−基から選択され、ここで、Ｒ４は、１〜３０個の炭素原子を含む、直鎖状、分枝状、及び／又は環状で、飽和及び／又は不飽和の炭素系の基を意味し、前記の基は、＝Ｏ、ＯＨ、ＮＨ２及びハロゲン原子から選択される１つ以上の基により任意選択で置換されていてもよく；及び／又は、Ｏ、Ｎ、Ｐ、Ｓｉ及びＳから選択される１個以上のヘテロ原子により任意選択で割り込まれていてもよく；
−  Ｇａは、１〜３２個の炭素原子を含む、直鎖状、分枝状、及び／又は環状で、飽和及び／又は不飽和の炭素系の２価の基であって、前記の基は、＝Ｏ、ＯＨ、ＮＨ２及びハロゲン原子から選択される１つ以上の基により任意選択で置換されていてもよく;及び／又は、Ｏ、Ｎ、Ｐ、Ｓｉ及びＳから選択される１個以上のヘテロ原子により任意選択で割り込まれていてもよく;
−  Ｐａは、下記式：
【化６】
2007530514.tif 000029
（式中：
−  Ｒ′は、Ｈ、又は直鎖状若しくは分枝状で飽和のＣ１〜Ｃ６炭化水素系の基を意味し、
−  Ｘ′は、Ｏ、ＮＨ、又はＮＲ″を意味し、ここで、Ｒ″は、以下から選択される基を意味し：Ｃ１〜Ｃ６アルキル基、Ｃ６〜Ｃ１０アリール基、（Ｃ６〜Ｃ１０）アリール（Ｃ１〜Ｃ６）アルキル基、及び（Ｃ１〜Ｃ６）アルキル（Ｃ６〜Ｃ１０）アリール基であって、前記のアルキル及び／又はアリール基はまた、ＯＨ、ハロゲン、Ｃ１〜Ｃ６アルコキシ、及びＣ６〜Ｃ１０アリールオキシから選択される１つ以上の基により任意選択で置換されていてもよい；かつ
−  ｍは、０又は１であり；ｎは、０又は１であり；ｐは、０、１、又は２である）
の１つから選択される重合可能な基である］；
−  Ｂは、下記の２価の芳香族基（IVa）〜（IVd）：
【化７】
2007530514.tif 000030
［式中：
−  Ｒ１は、１〜３２個の炭素原子を含む、直鎖状、分枝状、及び／又は環状で、飽和及び／又は不飽和の炭素系の基であって、前記の基は、＝Ｏ、ＯＨ、ＮＨ２及びハロゲン原子から選択される１つ以上の基により任意選択で置換されていてもよく；
−  Ｒ２０及びＲ２１は、互いに独立に、水素原子、直鎖状若しくは分枝状のＣ１〜Ｃ８アルキル基、又はシクロペンチル基、シクロヘキシル基、シクロオクチル基、シクロデシル基、シクロドデシル基、ベンジル基、ナフチル基、若しくはフェニル基である］
の１つを意味する］
【請求項１７】
前記ポリマーが、以下のモノマーから選択される追加のコモノマーの少なくとも１種を、単独で又は混合物として含む、請求項１２乃至１６のいずれか一項記載の組成物：
−  （i）２〜１０個の炭素を含むエチレン系炭化水素、例えば、エチレン、イソプレン、又はブタジエン；
−  （ii）下記式の（メタ）アクリレート：
ＣＨ２＝ＣＨＣＯＯＲ′３、又は
【化８】
2007530514.tif 000031
［式中、Ｒ′３は以下を意味する：
−  １〜１８個の炭素原子を含む直鎖状又は分枝状のアルキル基（Ｏ、Ｎ、Ｓ、及びＰから選択される１個以上のヘテロ原子により任意選択で割り込まれていてもよい）；前記のアルキル基はまた、ヒドロキシル基、ハロゲン原子（Ｃｌ、Ｂｒ、Ｉ、及びＦ）、及びＳｉ（Ｒ４Ｒ５）基から選択される１つ以上の置換基により任意選択で置換されていてもよく、ここで、前記Ｒ４及びＲ５は、同一又は異なっていてもよく、Ｃ１〜Ｃ６アルキル基又はフェニル基を意味する；
（Ｒ′３は、特に、メチル基、エチル基、プロピル基、ｎ−ブチル基、イソブチル基、tert−ブチル基、ヘキシル基、エチルヘキシル基、オクチル基、ラウリル基、イソオクチル基、イソデシル基、ドデシル基、シクロヘキシル基、t−ブチルシクロヘキシル基、若しくはステアリル基；２−エチルパーフルオロヘキシル基；又はＣ１〜Ｃ４ヒドロキシアルキル基、例えば、２−ヒドロキシエチル基、２−ヒドロキシブチル基、若しくは２−ヒドロキシプロピル基;又は（Ｃ１〜Ｃ４）アルコキシ（Ｃ１〜Ｃ４）アルキル基、例えば、メトキシエチル基、エトキシエチル基、若しくはメトキシプロピル基であってよい）
−  Ｃ３〜Ｃ１２のシクロアルキル基、例えば、イソボルニル基、
−  Ｃ３〜Ｃ２０のアリール基、例えば、フェニル基、
−  Ｃ４〜Ｃ３０のアラルキル基（Ｃ１〜Ｃ８のアルキル基）、例えば、２−フェニルエチル基、t−ブチルベンジル基、又はベンジル基、
−  Ｏ、Ｎ及びＳから選択される１個以上のヘテロ原子を含む、４員〜１２員の複素環基（前記環は芳香族又は非芳香族である）、
−  ヘテロシクロアルキル基（アルキルのＣは１〜４個）、例えば、フルフリルメチル基又はテトラヒドロフルフリルメチル基、
（前記シクロアルキル基、アリール基、アラルキル基、複素環基、又はヘテロシクロアルキル基は、ヒドロキシル基、ハロゲン原子及び直鎖状又は分枝状のＣ１〜Ｃ４アルキル基から選択される１つ以上の置換基により任意選択で置換されていてもよく、前記Ｃ１〜Ｃ４アルキル基は、Ｏ、Ｎ、Ｓ、及びＰから選択される１個以上のヘテロ原子により任意選択で割り込まれていてもよく、前記アルキル基はまた、ヒドロキシル基、ハロゲン原子（Ｃｌ、Ｂｒ、Ｉ、及びＦ）、及びＳｉ（Ｒ４Ｒ５）基から選択される１つ以上の置換基により任意選択で置換されていてもよく、ここで、前記Ｒ４及びＲ５は、同一又は異なっていてもよく、Ｃ１〜Ｃ６アルキル基又はフェニル基を意味する）、
−  Ｒ′３はまた、−（Ｃ２Ｈ４Ｏ）ｍ−Ｒ″基であって、ｍ＝５〜１５０であり、かつＲ″＝Ｈ又はＣ１〜Ｃ３０アルキル基であってもよく、例えば、−ＰＯＥ−メチル又は−ＰＯＥ−ベヘニルであってもよい］；
−  （iii）下記式の（メタ）アクリルアミド：
【化９】
2007530514.tif 000032
［式中、Ｒ８はＨ又はメチルを意味し；かつＲ７及びＲ６は、同一又は異なっていてもよく、以下を意味する:
−  水素原子；又は
−  １〜１８個の炭素原子を含む直鎖状又は分枝状のアルキル基（Ｏ、Ｎ、Ｓ、及びＰから選択される１個以上のヘテロ原子により任意選択で割り込まれていてもよい）；前記のアルキル基はまた、ヒドロキシル基、ハロゲン原子（Ｃｌ、Ｂｒ、Ｉ、及びＦ）、及びＳｉ（Ｒ４Ｒ５）基から選択される１つ以上の置換基により任意選択で置換されていてもよく、ここで、前記Ｒ４及びＲ５は、同一又は異なっていてもよく、Ｃ１〜Ｃ６アルキル基又はフェニル基を意味する；
（Ｒ６及び／又はＲ７は、特に、メチル基、エチル基、プロピル基、ｎ−ブチル基、イソブチル基、tert−ブチル基、ヘキシル基、エチルヘキシル基、オクチル基、ラウリル基、イソオクチル基、イソデシル基、ドデシル基、シクロヘキシル基、t−ブチルシクロヘキシル基、若しくはステアリル基；２−エチルパーフルオロヘキシル基；又はＣ１〜Ｃ４ヒドロキシアルキル基、例えば、２−ヒドロキシエチル基、２−ヒドロキシブチル基、若しくは２−ヒドロキシプロピル基;又は（Ｃ１〜Ｃ４）アルコキシ（Ｃ１〜Ｃ４）アルキル基、例えば、メトキシエチル基、エトキシエチル基、若しくはメトキシプロピル基であってよい）、
−  Ｃ３〜Ｃ１２のシクロアルキル基、例えば、イソボルニル基、
−  Ｃ３〜Ｃ２０のアリール基、例えば、フェニル基、
−  Ｃ４〜Ｃ３０のアラルキル基（Ｃ１〜Ｃ８のアルキル基）、例えば、２−フェニルエチル基、t−ブチルベンジル基、又はベンジル基、
−  Ｏ、Ｎ及びＳから選択される１個以上のヘテロ原子を含む、４員〜１２員の複素環基（前記環は芳香族又は非芳香族である）、
−  ヘテロシクロアルキル基（アルキルのＣは１〜４個）、例えば、フルフリルメチル基又はテトラヒドロフルフリルメチル基、
（前記シクロアルキル基、アリール基、アラルキル基、複素環基、又はヘテロシクロアルキル基は、ヒドロキシル基、ハロゲン原子及び直鎖状又は分枝状のＣ１〜Ｃ４アルキル基から選択される１つ以上の置換基により任意選択で置換されていてもよく、前記Ｃ１〜Ｃ４アルキル基は、Ｏ、Ｎ、Ｓ、及びＰから選択される１個以上のヘテロ原子により任意選択で割り込まれていてもよく、前記アルキル基はまた、ヒドロキシル基、ハロゲン原子（Ｃｌ、Ｂｒ、Ｉ、及びＦ）、及びＳｉ（Ｒ４Ｒ５）基から選択される１つ以上の置換基により任意選択で置換されていてもよく、ここで、前記Ｒ４及びＲ５は、同一又は異なっていてもよく、Ｃ１〜Ｃ６アルキル基又はフェニル基を意味する）］；
−  （iv）下記式のビニル化合物：
ＣＨ２＝ＣＨ−Ｒ９、ＣＨ２＝ＣＨ−ＣＨ２−Ｒ９、又はＣＨ２＝Ｃ（ＣＨ３）−ＣＨ２−Ｒ９
［式中、Ｒ９は、ヒドロキシル基、ハロゲン（Ｃｌ又はＦ）、ＮＨ２、ＯＲ１０（Ｒ１０は、フェニル基又はＣ１〜Ｃ１２アルキル基を意味する［前記モノマーはビニルエーテル又はアリルエーテルである］）；アセトアミド（ＮＨＣＯＣＨ３）；ＯＣＯＲ１１基（Ｒ１１は、２〜１２個の炭素を含む直鎖状又は分枝状アルキル基を意味する［前記モノマーはビニルエステル又はアリルエステルである］）であるか；又は、下記から選択される基である：
−  １〜１８個の炭素原子を含む直鎖状又は分枝状のアルキル基（Ｏ、Ｎ、Ｓ、及びＰから選択される１個以上のヘテロ原子により任意選択で割り込まれていてもよい）；前記のアルキル基はまた、ヒドロキシル基、ハロゲン原子（Ｃｌ、Ｂｒ、Ｉ、及びＦ）、及びＳｉ（Ｒ４Ｒ５）基から選択される１つ以上の置換基により任意選択で置換されていてもよく、ここで、前記Ｒ４及びＲ５は、同一又は異なっていてもよく、Ｃ１〜Ｃ６アルキル基又はフェニル基を意味する；
−  Ｃ３〜Ｃ１２のシクロアルキル基、例えば、イソボルニル基又はシクロヘキサン、
−  Ｃ３〜Ｃ２０のアリール基、例えば、フェニル基、
−  Ｃ４〜Ｃ３０のアラルキル基（Ｃ１〜Ｃ８のアルキル基）、例えば、２−フェニルエチル基、又はベンジル基、
−  Ｏ、Ｎ及びＳから選択される１個以上のヘテロ原子を含む、４員〜１２員の複素環基（前記環は芳香族又は非芳香族である）、
−  ヘテロシクロアルキル基（アルキルのＣは１〜４個）、例えば、フルフリルメチル基又はテトラヒドロフルフリルメチル基、
（前記シクロアルキル基、アリール基、アラルキル基、複素環基、又はヘテロシクロアルキル基は、ヒドロキシル基、ハロゲン原子及び直鎖状又は分枝状のＣ１〜Ｃ４アルキル基から選択される１つ以上の置換基により任意選択で置換されていてもよく、前記Ｃ１〜Ｃ４アルキル基は、Ｏ、Ｎ、Ｓ、及びＰから選択される１個以上のヘテロ原子により任意選択で割り込まれていてもよく、前記アルキル基はまた、ヒドロキシル基、ハロゲン原子（Ｃｌ、Ｂｒ、Ｉ、及びＦ）、及びＳｉ（Ｒ４Ｒ５）基から選択される１つ以上の置換基により任意選択で置換されていてもよく、ここで、前記Ｒ１及びＲ２は、同一又は異なっていてもよく、Ｃ１〜Ｃ６アルキル基又はフェニル基を意味する）］；
−  （v）フルオロ基又はパーフルオロ基を含む、(メタ)アクリル、(メタ)アクリルアミド、又はビニルのモノマー、例えば、エチルパーフルオロオクチル(メタ)アクリレート又は２−エチルパーフルオロへキシル(メタ)アクリレート；
−  （vi）シリコーン系の(メタ)アクリル、(メタ)アクリルアミド、又はビニルのモノマー、例えば、メタクリルオキシプロピルトリス(トリメチルシロキシ)シラン又はアクリルオキシプロピルポリジメチルシロキサン；
−  （vii）カルボン酸、リン酸、若しくはスルホン酸、又は無水物の官能基の少なくとも１つを含むエチレン系不飽和モノマー、例えば、アクリル酸、メタクリル酸、クロトン酸、無水マレイン酸、イタコン酸、フマル酸、マレイン酸、アクリルアミドプロパンスルホン酸、ビニル安息香酸、及びビニルリン酸、並びにこれらの塩類；
−  （viii）少なくとも１つの三級アミン官能基を含むエチレン系不飽和モノマー、例えば、２−ビニルピリジン、４−ビニルピリジン、ジメチルアミノエチルメタクリレート、ジエチルアミノエチルメタクリレート及びジメチルアミノプロピルメタクリルアミド、並びにこれらの塩類。
【請求項１８】
前記追加のコモノマー（１種以上）が、前記最終ポリマーの重量に対して、３０重量％〜９９．９９重量％、特に５０重量％〜９９．９重量％、とりわけ７０重量％〜９９．５重量％、又はさらには８０重量％〜９９重量％、一層好ましくは９０重量％〜９８重量％の量で存在する、請求項１２乃至１７のいずれか一項記載の組成物。
【請求項１９】
前記追加のコモノマーが、単独で又は混合物として、Ｃ１〜Ｃ１８アルキル（メタ）アクリレート又はＣ３〜Ｃ１２シクロアルキル（メタ）アクリレートから、特に、メチルアクリレート、メチルメタクリレート、イソボルニルアクリレート、イソボルニルメタクリレート、イソブチルアクリレート、イソブチルメタクリレート、２−エチルヘキシルアクリレート、２−エチルヘキシルメタクリレート、ドデシルアクリレート、ドデシルメタクリレート、ステアリルアクリレート、ステアリルメタクリレート、トリフルオロエチルアクリレート及びトリフルオロエチルメタクリレート；あるいはまた、アクリル酸、メタクリル酸、メタクリルオキシプロピルトリス（トリメチルシロキシ）シラン、アクリルオキシプロピルトリス（トリメチルシロキシ）シラン、アクリルオキシプロピルポリジメチルシロキサン及びメタクリルオキシプロピルポリジメチルシロキサンから選択される、請求項１２乃至１８のいずれか一項記載の組成物。
【請求項２０】
前記ポリマーの重量平均分子量（Ｍｗ）が、５０００ｇ／ｍｏｌ〜６０００００ｇ／ｍｏｌ、特に１００００ｇ／ｍｏｌ〜３０００００ｇ／ｍｏｌ、一層好ましくは２００００ｇ／ｍｏｌ〜１５００００ｇ／ｍｏｌである、請求項１乃至１９のいずれか一項記載の組成物。
【請求項２１】
前記ポリマーが、単独で又は混合物として、前記組成物の総重量に対して、０．０１重量％〜６０重量％、好ましくは０．１重量％〜５０重量％、特に１重量％〜２５重量％、又はさらには３重量％〜１５重量％、一層好ましくは５重量％〜１２重量％の量で存在する、請求項１乃至２０のいずれか一項記載の組成物。
【請求項２２】
前記生理学的に許容可能な媒体が、水、又は水／親水性有機溶媒（１種以上）の混合物を含む親水性媒体を含む、及び／又は脂肪相を含む、請求項１乃至２１のいずれか一項記載の組成物。
【請求項２３】
前記脂肪相が、ワックス、ペースト状脂肪物質、ガム、親油性有機溶媒及びオイル、及び／又はこれらの混合物を含む、請求項１乃至２２のいずれか一項記載の組成物。
【請求項２４】
顔料及び／又は真珠光沢顔料及び／又はフィラーを含んでいてもよい粒子相をさらに含む、請求項１乃至２３のいずれか一項記載の組成物。
【請求項２５】
水溶性染料及び／又は脂溶性染料から選択される染料を含む、請求項１乃至２４のいずれか一項記載の組成物。
【請求項２６】
皮膜形成ポリマーなどの少なくとも１種の追加のポリマーを含む、請求項１乃至２５のいずれか一項記載の組成物。
【請求項２７】
ビタミン、増粘剤、ゲル化剤、微量元素、柔軟剤、金属イオン封鎖剤、香料、酸性化若しくは塩基性化剤、保存料、サンスクリーン、界面活性剤、酸化防止剤、抜け毛防止剤、フケ防止剤、噴射剤及びセラミド、又はこれらの混合物から選択される少なくとも１種の成分を含む、請求項１乃至２６のいずれか一項記載の組成物。
【請求項２８】
懸濁液、ディスパージョン（特に、ベシクルによって水中油滴型のもの）；オイル状溶液（任意選択で増粘化されていても、又はさらにはゲル化されていてもよい）；水中油滴型、油中水滴型、又は複合エマルジョン；ゲル又はムース；オイル状ゲル又は乳化ゲル；ベシクル（特に脂質ベシクル）のディスパージョン；２相又は多相のローション；スプレー；ルースパウダー、コンパクトパウダー、又は成形されたパウダー；無水のペースト；ローション、クリーム、ポマード、ソフトペースト、軟膏、注型又は成形された固体、特に、スティックとして又は皿状容器に入ったもの、あるいはまた圧縮成形された固体の形態である、請求項１乃至２７のいずれか一項記載の組成物。
【請求項２９】
体又は顔の皮膚、唇、爪、睫毛、眉毛、及び／又は毛髪のためのケア及び／又はメイクアップ製品、日焼け止め製品若しくはセルフタンニング製品、又は毛髪のケア、トリートメント、整髪、メイクアップ若しくは染色のための毛髪用製品の形態である、請求項１乃至２８のいずれか一項記載の組成物。
【請求項３０】
メイクアップ用組成物、特に、顔の色艶のための製品、例えばファンデーション、メイクアップルージュ、又はアイシャドウ；唇のための製品、例えば、リップスティック又はリップケア製品；コンシーラー製品；ほお紅、マスカラ、又はアイライナー；眉毛メイクアップ製品、リップペンシル、又はアイペンシル；爪のための製品、例えば、マニキュア又はネイルケア製品；ボディメイクアップ製品；ヘアメイクアップ製品（ヘアマスカラ又はヘアラッカー）；顔、首、手、又は体の皮膚の保護又はケアのための組成物、特に、皺防止用組成物又はモイスチャライジング若しくはトリートメント組成物；日焼け止め組成物又は人工日焼け組成物；毛髪のための製品、特に、染色、ヘアスタイルの保持、整髪のための製品、毛髪のケア、トリートメント、又はクレンジングのための製品、例えば、シャンプー、ヘアセッティング用ゲル又はローション、ブロードライ用ローション、並びに固定及びスタイリング用組成物（例えばラッカー又はスプレー）の形態である、請求項１乃至２９のいずれか一項に記載の組成物。
【請求項３１】
請求項１乃至３０のいずれか一項で定義されたとおりの化粧品組成物をケラチン質、特に、体又は顔の皮膚、唇、爪、睫毛、眉毛、及び／又は毛髪に適用することを含む、ケラチン質をメイクアップ又はケアする化粧方法。
【請求項３２】
下記式（Ｉ）のモノマー化合物：
【化１０】
2007530514.tif 000033
［式中：
−  Ｒ２基及びＸ′Ｒ３基は、同一の環上にあるか、又は各々異なる環上に存在し；
−  Ｒ２及びＲ３は、互いに独立に、水素原子、ハロゲン、又は１〜３０個の炭素原子を含む、直鎖状、分枝状、及び／又は環状で、飽和及び／又は不飽和の炭素系の基を意味し；前記の基は、＝Ｏ、ＯＨ、ＮＨ２及びハロゲン原子から選択される１つ以上の基により任意選択で置換されていてもよく;及び／又は、Ｏ、Ｎ、Ｐ、Ｓｉ及びＳから選択される１個以上のヘテロ原子により任意選択で割り込まれていてもよく;
−  Ｘ及びＸ′は、互いに独立に、−Ｏ−基、−Ｓ−基、−ＳＯ−基、−ＳＯ２−基、−ＮＨ−基、及び−ＮＲ４−基を意味し、ここで、Ｒ４は、１〜３０個の炭素原子を含む、直鎖状、分枝状、及び／又は環状で、飽和及び／又は不飽和の炭素系の基を意味し、前記の基は、＝Ｏ、ＯＨ、ＮＨ２及びハロゲン原子から選択される１つ以上の基により任意選択で置換されていてもよく；及び／又は、Ｏ、Ｎ、Ｐ、Ｓｉ及びＳから選択される１個以上のヘテロ原子により任意選択で割り込まれていてもよく；
−  ｐは、０又は１であり；
−  Ｇは、１〜３０個の炭素原子を含む、直鎖状、分枝状、及び／又は環状で、飽和及び／又は不飽和の炭素系の２価の基であって、前記の基は、＝Ｏ、ＯＨ、ＮＨ２及びハロゲン原子から選択される１つ以上の基により任意選択で置換されていてもよく;及び／又は、Ｏ、Ｎ、Ｐ、Ｓｉ及びＳから選択される１個以上のヘテロ原子により任意選択で割り込まれていてもよく;
−  Ｐは、下記式：
【化１１】
2007530514.tif 000034
［式中：Ｒ′は、Ｈ、又は直鎖状若しくは分枝状で飽和のＣ１〜Ｃ６の炭化水素系の基を意味し；ｍは０又は１である］
の１つから選択される重合可能な基である、
但し：
−  Ｒ２＝Ｈであり、かつ同時にＰが式（IIIb）である場合には、Ｘ′Ｒ３は、ＯＣＨ3以外であり；
−  Ｒ２＝Ｈであり、かつ同時にＰが式（IIIa）であって、Ｘが、Ｏ、ＮＨ、又はＮＲ４であって、Ｘ′が、Ｏ、Ｓ、又はＮＲ４である場合には、Ｒ３は、（i）任意選択で置換されているか、及び／又は任意選択で割り込まれている、直鎖状又は分枝状のＣ2〜Ｃ５飽和アルキル基又はＣ７〜Ｃ２４飽和アルキル基、及び（ii）任意選択で置換されているか、及び／又は任意選択で割り込まれている環状のＣ５〜Ｃ１８飽和アルキル基、から選択される］
【請求項３３】
Ｒ２が水素原子である、請求項３２記載のモノマー化合物。
【請求項３４】
Ｒ３が、２〜１８個の炭素原子、特に３〜１４個の炭素原子、又はさらには６〜１２個の炭素原子を含む、環状、直鎖状、及び／又は分枝状で、飽和及び／又は不飽和の炭素系の基、特に炭化水素系の基であって、それ自体が飽和及び／又は不飽和である炭化水素系の環を任意選択で含んでいてもよく、かつ少なくとも１個のヘテロ原子、特に、１個、２個、又は３個の窒素原子、硫黄原子、及び／又は酸素原子を含んでいてもよい、請求項３２又は３３記載のモノマー化合物。
【請求項３５】
Ｘ′Ｒ３が、−ＮＨ−（ＣＨ２）ｎＨ基；−Ｏ−（ＣＨ２）ｎＨ基、例えば、エトキシ基又はメトキシ基；−Ｓ−（ＣＨ２）ｎＨ基、−ＳＯ−（ＣＨ２）ｎＨ基、又は−ＳＯ２−（ＣＨ２）ｎＨ基であって、ｎが１〜３０の整数、特に４〜１２の整数であるもの；あるいはまた、Ｃ６〜Ｃ１８の−ＮＨ−シクロアルキル基、特に、−ＮＨ−シクロヘキシル基、−ＮＨ−シクロオクチル基、−ＮＨ−シクロデシル基、又は−ＮＨ−シクロドデシル基；あるいはまた、Ｃ６〜Ｃ１８の−Ｓ−シクロアルキル基、Ｃ６〜Ｃ１８の−ＳＯ−シクロアルキル基、又はＣ６〜Ｃ１８の−ＳＯ２−シクロアルキル基；あるいはまた、下記：
【表２】
2007530514.tif 000035
から選択される基である、請求項３２乃至３４のいずれか一項記載のモノマー化合物。
【請求項３６】
前記２価のＧ基が、全体で２〜１８個の炭素原子、特に３〜８個の炭素原子を含む、直鎖状、分枝状、及び／又は環状で、飽和又は不飽和の炭化水素系の２価の基であって、それ自体が飽和又は不飽和である炭化水素系の環を任意選択で含んでいてもよく、前記の基は、＝Ｏ、ＯＨ、ＮＨ２及びハロゲン原子から選択される１つ以上の基により任意選択で置換されていてもよく;及び／又は、Ｏ、Ｎ、Ｐ、Ｓ及びＳｉから選択される１個以上のヘテロ原子により任意選択で割り込まれていてもよい、請求項３２乃至３５のいずれか一項記載のモノマー化合物。
【請求項３７】
Ｇが、全体で２〜１６個の炭素原子、特に３〜１０個の炭素原子を含む、直鎖状又は分枝状の飽和炭化水素系の２価の基（飽和炭化水素系の環を任意選択で含んでいてもよい）から選択される、請求項３２乃至３６のいずれか一項記載のモノマー化合物。
【請求項３８】
Ｇが、メチレン、エチレン、ｎ−プロピレン、イソプロピレン（又は、１−メチルエチレン及び２−メチルエチレン）、ｎ−ブチレン、イソブチレン、ペンチレン、特にｎ−ペンチレン、へキシレン、特にｎ−ヘキシレン又はシクロヘキシレン、ヘプチレン、オクチレン、シクロオクチレン、デシレン、シクロデシレン、シクロヘキシルジメチレン、ドデシレン、及びシクロドデシレンから選択される、請求項３２乃至３７のいずれか一項記載のモノマー化合物。
【請求項３９】
Ｘが、−Ｏ−、−Ｓ−、−ＮＨ−、又は−ＮＲ４−（Ｒ４は、優先的には、２〜１２個の炭素原子を含む、直鎖状、分枝状、及び／又は環状で、飽和又は不飽和の炭化水素系の基を意味し、前記の基は、＝Ｏ、ＯＨ、及びＮＨ２から選択される１つ以上の基により任意選択で置換されていてもよい）から選択され、優先的にはＯである、請求項３２乃至３８のいずれか一項記載のモノマー化合物。
【請求項４０】
前記の重合可能なＰ基が、下記式：
【化１２】
2007530514.tif 000036
［式中、Ｒ′は、Ｈ又はメチルを意味する］
である、請求項３２乃至３９のいずれか一項記載のモノマー化合物。
【請求項４１】
式（Ｉ）の式中：
−  Ｒ２が水素であり、Ｘ′が、Ｏ、ＮＨ、又はＮＲ４であり、かつＲ３が、２〜１２個の炭素原子を含む、直鎖状、分枝状、及び／又は環状で、飽和及び／又は不飽和の炭素系の基であり；及び／又は
−  Ｇが、１〜８個の炭素原子を含む、直鎖状、分枝状、及び／又は環状で、飽和及び／又は不飽和の炭素系の２価の基である、
化合物に相当する、請求項３２乃至４０のいずれか一項記載のモノマー化合物。
【請求項４２】
下記式：
【化１３】
2007530514.tif 000037
の１つに相当する、請求項３２乃至４０のいずれか一項記載のモノマー化合物。
【請求項４３】
請求項３２乃至４２のいずれか一項で定義されたとおりのモノマー化合物の少なくとも１種を含むポリマー。
【請求項４４】
前記ポリマーが、請求項３２乃至４２のいずれか一項で定義されたとおりのモノマー化合物のホモポリマーであることを特徴とする、請求項４３記載のポリマー。
【請求項４５】
前記ポリマーが、請求項３２乃至４２のいずれか一項で定義されたとおりのモノマー化合物のみを含むコポリマーであることを特徴とする、請求項４３記載のポリマー。
【請求項４６】
前記モノマー化合物が、それぞれ、前記ポリマーの総重量に対して、０．５重量％〜９９．５重量％、特に５重量％〜９５重量％、又はさらには１０重量％〜９０重量％、一層好ましくはそれぞれ３０重量％〜７０重量％の割合で存在することを特徴とする、請求項４５記載のポリマー。
【請求項４７】
前記ポリマーが、請求項３２乃至４２のいずれか一項で定義されたとおりのモノマー化合物の少なくとも１種と、追加のコモノマーの少なくとも１種とを含むコポリマーであることを特徴とする、請求項４３記載のポリマー。
【請求項４８】
前記ポリマーが、統計コポリマー、交互コポリマー、グラフトコポリマー、ブロックコポリマー、又はグラジエントコポリマーであることを特徴とする、請求項４７記載のポリマー。
【請求項４９】
前記モノマー化合物が、前記ポリマーの重量に対して、０．０１重量％〜７０重量％の量で、特に０．１重量％〜５０重量％、とりわけ０．５重量％〜３０重量％、又はさらには１重量％〜２０重量％、一層好ましくは２重量％〜１０重量％の量で存在し、単独又は混合物としての追加のコモノマーが、１００重量％までの残りの部分を占めることを特徴とする、請求項４７又は４８記載のポリマー。
【請求項５０】
前記ポリマーが、下記式（Ａ）、（Ｂ）、及び／又は（Ｃ）の化合物から選択される光学的効果を有する追加のコモノマーの少なくとも１種を含むことを特徴とする、請求項４７乃至４９のいずれか一項記載のポリマー：
【化１４】
2007530514.tif 000038
［式中：
−  Ｒａ１は、１〜３２個の炭素原子を含む、直鎖状、分枝状、及び／又は環状で、飽和及び／又は不飽和の炭素系の基であって；前記の基は、＝Ｏ、ＯＨ、ＮＨ２及びハロゲン原子から選択される１つ以上の基により任意選択で置換されていてもよく;及び／又は、Ｏ、Ｎ、Ｐ、Ｓｉ及びＳから選択される１個以上のヘテロ原子により任意選択で割り込まれていてもよく;
−  Ｒｂ１は、以下から選択され：（i）水素原子、（ii）ハロゲン、（iii）１〜１２個の炭素原子を含む、直鎖状、分枝状、及び／又は環状で、飽和及び／又は不飽和の炭素系の基（前記の基は、＝Ｏ、ＯＨ、及びＮＨ２から選択される１つ以上の基により任意選択で置換されていてもよく、及び／又は、Ｏ、Ｎ、Ｐ、Ｓｉ及びＳから選択される１個以上のヘテロ原子により任意選択で割り込まれていてもよい）；（iv）ＮＲＲ′基（Ｒ及びＲ′は、互いに独立に、水素原子、又は直鎖状、環状、若しくは分枝状で飽和のＣ１〜Ｃ６炭化水素系の基、特に、メチル、エチル、プロピル、イソプロピル、ｎ−ブチル、イソブチル、tert−ブチル、ペンチル、又はヘキシルである）；
−  Ｒａ２は及びＲａ３は、同一の環上にあるか、又は各々異なる環上に存在し、互いに独立に、水素、ハロゲン、又は式−Ｘａ−Ｇａ−Ｐａ（II）の基を意味するが、但し、Ｒａ２及び／又はＲａ３の少なくとも１つは、式（II）の基を意味し、
［式（II）の式中：
−  Ｘａは、−Ｏ−基、−Ｓ−基、−ＳＯ−基、−ＳＯ２−基、−ＮＨ−基、及び−ＮＲ４−基から選択され、ここで、Ｒ４は、１〜３０個の炭素原子を含む、直鎖状、分枝状、及び／又は環状で、飽和及び／又は不飽和の炭素系の基を意味し、前記の基は、＝Ｏ、ＯＨ、ＮＨ２及びハロゲン原子から選択される１つ以上の基により任意選択で置換されていてもよく；及び／又は、Ｏ、Ｎ、Ｐ、Ｓｉ及びＳから選択される１個以上のヘテロ原子により任意選択で割り込まれていてもよく；
−  Ｇａは、１〜３２個の炭素原子を含む、直鎖状、分枝状、及び／又は環状で、飽和及び／又は不飽和の炭素系の２価の基であって、前記の基は、＝Ｏ、ＯＨ、ＮＨ２及びハロゲン原子から選択される１つ以上の基により任意選択で置換されていてもよく;及び／又は、Ｏ、Ｎ、Ｐ、Ｓｉ及びＳから選択される１個以上のヘテロ原子により任意選択で割り込まれていてもよく;
−  Ｐａは、下記式：
【化１５】
2007530514.tif 000039
（式中：
−  Ｒ′は、Ｈ、又は直鎖状若しくは分枝状で飽和のＣ１〜Ｃ６炭化水素系の基を意味し、
−  Ｘ′は、Ｏ、ＮＨ、又はＮＲ″を意味し、ここで、Ｒ″は、以下から選択される基を意味し：Ｃ１〜Ｃ６アルキル基、Ｃ６〜Ｃ１０アリール基、（Ｃ６〜Ｃ１０）アリール（Ｃ１〜Ｃ６）アルキル基、及び（Ｃ１〜Ｃ６）アルキル（Ｃ６〜Ｃ１０）アリール基であって、前記のアルキル及び／又はアリール基はまた、ＯＨ、ハロゲン、Ｃ１〜Ｃ６アルコキシ、及びＣ６〜Ｃ１０アリールオキシから選択される１つ以上の基により任意選択で置換されていてもよい；かつ
−  ｍは、０又は１であり；ｎは、０又は１であり；ｐは、０、１、又は２である）
の１つから選択される重合可能な基である］；
−  Ｂは、下記の２価の芳香族基（IVa）〜（IVd）：
【化１６】
2007530514.tif 000040
［式中：
−  Ｒ１は、１〜３２個の炭素原子を含む、直鎖状、分枝状、及び／又は環状で、飽和及び／又は不飽和の炭素系の基であって、前記の基は、＝Ｏ、ＯＨ、ＮＨ２及びハロゲン原子から選択される１つ以上の基により任意選択で置換されていてもよく；
−  Ｒ２０及びＲ２１は、互いに独立に、水素原子、直鎖状若しくは分枝状のＣ１〜Ｃ８アルキル基、又はシクロペンチル基、シクロヘキシル基、シクロオクチル基、シクロデシル基、シクロドデシル基、ベンジル基、ナフチル基、若しくはフェニル基である］
の１つを意味する］
【請求項５１】
前記ポリマーが、親水性の追加のコモノマーの少なくとも１種、又はこのようなコモノマーの混合物を含み、前記親水性コモノマーが、前記コポリマーの総重量に対して、１重量％〜９９．９９重量％、特に２重量％〜７０重量％、一層好ましくは５重量％〜５０重量％、又はさらには１０重量％〜３０重量％の割合で存在し得ることを特徴とする、請求項４７乃至５０のいずれか一項記載のポリマー。
【請求項５２】
前記ポリマーが、疎水性の追加のコモノマーの少なくとも１種、又はこのようなコモノマーの混合物を含み、前記疎水性コモノマーが、前記コポリマーの総重量に対して、１重量％〜９９．９９重量％、特に３０重量％〜９８重量％、一層好ましくは５０重量％〜９５重量％、又はさらには７０重量％〜９０重量％の割合で存在し得ることを特徴とする、請求項４７乃至５０のいずれか一項記載のポリマー。
【請求項５３】
前記ポリマーが、以下のモノマーから選択される追加のコモノマーの少なくとも１種を、単独で又は混合物として含むことを特徴とする、請求項４７乃至５２のいずれか一項記載のポリマー：
−  （i）２〜１０個の炭素を含むエチレン系炭化水素、例えば、エチレン、イソプレン、又はブタジエン；
−  （ii）下記式の（メタ）アクリレート：
ＣＨ２＝ＣＨＣＯＯＲ′３、又は
【化１７】
2007530514.tif 000041
［式中、Ｒ′３は以下を意味する：
−  １〜１８個の炭素原子を含む直鎖状又は分枝状のアルキル基（Ｏ、Ｎ、Ｓ、及びＰから選択される１個以上のヘテロ原子により任意選択で割り込まれていてもよい）；前記のアルキル基はまた、ヒドロキシル基、ハロゲン原子（Ｃｌ、Ｂｒ、Ｉ、及びＦ）、及びＳｉ（Ｒ４Ｒ５）基から選択される１つ以上の置換基により任意選択で置換されていてもよく、ここで、前記Ｒ４及びＲ５は、同一又は異なっていてもよく、Ｃ１〜Ｃ６アルキル基又はフェニル基を意味する；
（Ｒ′３は、特に、メチル基、エチル基、プロピル基、ｎ−ブチル基、イソブチル基、tert−ブチル基、ヘキシル基、エチルヘキシル基、オクチル基、ラウリル基、イソオクチル基、イソデシル基、ドデシル基、シクロヘキシル基、t−ブチルシクロヘキシル基、若しくはステアリル基；２−エチルパーフルオロヘキシル基；又はＣ１〜Ｃ４ヒドロキシアルキル基、例えば、２−ヒドロキシエチル基、２−ヒドロキシブチル基、若しくは２−ヒドロキシプロピル基;又は（Ｃ１〜Ｃ４）アルコキシ（Ｃ１〜Ｃ４）アルキル基、例えば、メトキシエチル基、エトキシエチル基、若しくはメトキシプロピル基であってよい）
−  Ｃ３〜Ｃ１２のシクロアルキル基、例えば、イソボルニル基、
−  Ｃ３〜Ｃ２０のアリール基、例えば、フェニル基、
−  Ｃ４〜Ｃ３０のアラルキル基（Ｃ１〜Ｃ８のアルキル基）、例えば、２−フェニルエチル基、t−ブチルベンジル基、又はベンジル基、
−  Ｏ、Ｎ及びＳから選択される１個以上のヘテロ原子を含む、４員〜１２員の複素環基（前記環は芳香族又は非芳香族である）、
−  ヘテロシクロアルキル基（アルキルのＣは１〜４個）、例えば、フルフリルメチル基又はテトラヒドロフルフリルメチル基、
（前記シクロアルキル基、アリール基、アラルキル基、複素環基、又はヘテロシクロアルキル基は、ヒドロキシル基、ハロゲン原子及び直鎖状又は分枝状のＣ１〜Ｃ４アルキル基から選択される１つ以上の置換基により任意選択で置換されていてもよく、前記Ｃ１〜Ｃ４アルキル基は、Ｏ、Ｎ、Ｓ、及びＰから選択される１個以上のヘテロ原子により任意選択で割り込まれていてもよく、前記アルキル基はまた、ヒドロキシル基、ハロゲン原子（Ｃｌ、Ｂｒ、Ｉ、及びＦ）、及びＳｉ（Ｒ４Ｒ５）基から選択される１つ以上の置換基により任意選択で置換されていてもよく、ここで、前記Ｒ４及びＲ５は、同一又は異なっていてもよく、Ｃ１〜Ｃ６アルキル基又はフェニル基を意味する）、
−  Ｒ′３はまた、−（Ｃ２Ｈ４Ｏ）ｍ−Ｒ″基であって、ｍ＝５〜１５０であり、かつＲ″＝Ｈ又はＣ１〜Ｃ３０アルキル基であってもよく、例えば、−ＰＯＥ−メチル又は−ＰＯＥ−ベヘニルであってもよい］；
−  （iii）下記式の（メタ）アクリルアミド：
【化１８】
2007530514.tif 000042
［式中、Ｒ８はＨ又はメチルを意味し；かつＲ７及びＲ６は、同一又は異なっていてもよく、以下を意味する:
−  水素原子；又は
−  １〜１８個の炭素原子を含む直鎖状又は分枝状のアルキル基（Ｏ、Ｎ、Ｓ、及びＰから選択される１個以上のヘテロ原子により任意選択で割り込まれていてもよい）；前記のアルキル基はまた、ヒドロキシル基、ハロゲン原子（Ｃｌ、Ｂｒ、Ｉ、及びＦ）、及びＳｉ（Ｒ４Ｒ５）基から選択される１つ以上の置換基により任意選択で置換されていてもよく、ここで、前記Ｒ４及びＲ５は、同一又は異なっていてもよく、Ｃ１〜Ｃ６アルキル基又はフェニル基を意味する；
（Ｒ６及び／又はＲ７は、特に、メチル基、エチル基、プロピル基、ｎ−ブチル基、イソブチル基、tert−ブチル基、ヘキシル基、エチルヘキシル基、オクチル基、ラウリル基、イソオクチル基、イソデシル基、ドデシル基、シクロヘキシル基、t−ブチルシクロヘキシル基、若しくはステアリル基；２−エチルパーフルオロヘキシル基；又はＣ１〜Ｃ４ヒドロキシアルキル基、例えば、２−ヒドロキシエチル基、２−ヒドロキシブチル基、若しくは２−ヒドロキシプロピル基;又は（Ｃ１〜Ｃ４）アルコキシ（Ｃ１〜Ｃ４）アルキル基、例えば、メトキシエチル基、エトキシエチル基、若しくはメトキシプロピル基であってよい）、
−  Ｃ３〜Ｃ１２のシクロアルキル基、例えば、イソボルニル基、
−  Ｃ３〜Ｃ２０のアリール基、例えば、フェニル基、
−  Ｃ４〜Ｃ３０のアラルキル基（Ｃ１〜Ｃ８のアルキル基）、例えば、２−フェニルエチル基、t−ブチルベンジル基、又はベンジル基、
−  Ｏ、Ｎ及びＳから選択される１個以上のヘテロ原子を含む、４員〜１２員の複素環基（前記環は芳香族又は非芳香族である）、
−  ヘテロシクロアルキル基（アルキルのＣは１〜４個）、例えば、フルフリルメチル基又はテトラヒドロフルフリルメチル基、
（前記シクロアルキル基、アリール基、アラルキル基、複素環基、又はヘテロシクロアルキル基は、ヒドロキシル基、ハロゲン原子及び直鎖状又は分枝状のＣ１〜Ｃ４アルキル基から選択される１つ以上の置換基により任意選択で置換されていてもよく、前記Ｃ１〜Ｃ４アルキル基は、Ｏ、Ｎ、Ｓ、及びＰから選択される１個以上のヘテロ原子により任意選択で割り込まれていてもよく、前記アルキル基はまた、ヒドロキシル基、ハロゲン原子（Ｃｌ、Ｂｒ、Ｉ、及びＦ）、及びＳｉ（Ｒ４Ｒ５）基から選択される１つ以上の置換基により任意選択で置換されていてもよく、ここで、前記Ｒ４及びＲ５は、同一又は異なっていてもよく、Ｃ１〜Ｃ６アルキル基又はフェニル基を意味する）］；
−  （iv）下記式のビニル化合物：
ＣＨ２＝ＣＨ−Ｒ９、ＣＨ２＝ＣＨ−ＣＨ２−Ｒ９、又はＣＨ２＝Ｃ（ＣＨ３）−ＣＨ２−Ｒ９
［式中、Ｒ９は、ヒドロキシル基、ハロゲン（Ｃｌ又はＦ）、ＮＨ２、ＯＲ１０（Ｒ１０は、フェニル基又はＣ１〜Ｃ１２アルキル基を意味する［前記モノマーはビニルエーテル又はアリルエーテルである］）；アセトアミド（ＮＨＣＯＣＨ３）；ＯＣＯＲ１１基（Ｒ１１は、２〜１２個の炭素を含む直鎖状又は分枝状アルキル基を意味する［前記モノマーはビニルエステル又はアリルエステルである］）であるか；又は、下記から選択される基である：
−  １〜１８個の炭素原子を含む直鎖状又は分枝状のアルキル基（Ｏ、Ｎ、Ｓ、及びＰから選択される１個以上のヘテロ原子により任意選択で割り込まれていてもよい）；前記のアルキル基はまた、ヒドロキシル基、ハロゲン原子（Ｃｌ、Ｂｒ、Ｉ、及びＦ）、及びＳｉ（Ｒ４Ｒ５）基から選択される１つ以上の置換基により任意選択で置換されていてもよく、ここで、前記Ｒ４及びＲ５は、同一又は異なっていてもよく、Ｃ１〜Ｃ６アルキル基又はフェニル基を意味する；
−  Ｃ３〜Ｃ１２のシクロアルキル基、例えば、イソボルニル基又はシクロヘキサン、
−  Ｃ３〜Ｃ２０のアリール基、例えば、フェニル基、
−  Ｃ４〜Ｃ３０のアラルキル基（Ｃ１〜Ｃ８のアルキル基）、例えば、２−フェニルエチル基、又はベンジル基、
−  Ｏ、Ｎ及びＳから選択される１個以上のヘテロ原子を含む、４員〜１２員の複素環基（前記環は芳香族又は非芳香族である）、
−  ヘテロシクロアルキル基（アルキルのＣは１〜４個）、例えば、フルフリルメチル基又はテトラヒドロフルフリルメチル基、
（前記シクロアルキル基、アリール基、アラルキル基、複素環基、又はヘテロシクロアルキル基は、ヒドロキシル基、ハロゲン原子及び直鎖状又は分枝状のＣ１〜Ｃ４アルキル基から選択される１つ以上の置換基により任意選択で置換されていてもよく、前記Ｃ１〜Ｃ４アルキル基は、Ｏ、Ｎ、Ｓ、及びＰから選択される１個以上のヘテロ原子により任意選択で割り込まれていてもよく、前記アルキル基はまた、ヒドロキシル基、ハロゲン原子（Ｃｌ、Ｂｒ、Ｉ、及びＦ）、及びＳｉ（Ｒ４Ｒ５）基から選択される１つ以上の置換基により任意選択で置換されていてもよく、ここで、前記Ｒ１及びＲ２は、同一又は異なっていてもよく、Ｃ１〜Ｃ６アルキル基又はフェニル基を意味する）］；
−  （v）フルオロ基又はパーフルオロ基を含む、(メタ)アクリル、(メタ)アクリルアミド、又はビニルのモノマー、例えば、エチルパーフルオロオクチル(メタ)アクリレート又は２−エチルパーフルオロへキシル(メタ)アクリレート；
−  （vi）シリコーン系の(メタ)アクリル、(メタ)アクリルアミド、又はビニルのモノマー、例えば、メタクリルオキシプロピルトリス(トリメチルシロキシ)シラン又はアクリルオキシプロピルポリジメチルシロキサン；
−  （vii）カルボン酸、リン酸、若しくはスルホン酸、又は無水物の官能基の少なくとも１つを含むエチレン系不飽和モノマー、例えば、アクリル酸、メタクリル酸、クロトン酸、無水マレイン酸、イタコン酸、フマル酸、マレイン酸、アクリルアミドプロパンスルホン酸、ビニル安息香酸、及びビニルリン酸、並びにこれらの塩類；
−  （viii）少なくとも１つの三級アミン官能基を含むエチレン系不飽和モノマー、例えば、２−ビニルピリジン、４−ビニルピリジン、ジメチルアミノエチルメタクリレート、ジエチルアミノエチルメタクリレート及びジメチルアミノプロピルメタクリルアミド、並びにこれらの塩類。
【請求項５４】
前記追加のコモノマー（１種以上）が、前記最終ポリマーの重量に対して、３０重量％〜９９．９９重量％、特に５０重量％〜９９．９重量％、とりわけ７０重量％〜９９．５重量％、又はさらには８０重量％〜９９重量％、一層好ましくは９０重量％〜９８重量％の量で存在することを特徴とする、請求項５３記載のポリマー。
【請求項５５】
前記追加のコモノマーが、単独で又は混合物として、Ｃ１〜Ｃ１８アルキル（メタ）アクリレート又はＣ３〜Ｃ１２シクロアルキル（メタ）アクリレートから、特に、メチルアクリレート、メチルメタクリレート、イソボルニルアクリレート、イソボルニルメタクリレート、イソブチルアクリレート、イソブチルメタクリレート、２−エチルヘキシルアクリレート、２−エチルヘキシルメタクリレート、ドデシルアクリレート、ドデシルメタクリレート、ステアリルアクリレート、ステアリルメタクリレート、トリフルオロエチルアクリレート及びトリフルオロエチルメタクリレート；あるいはまた、アクリル酸、メタクリル酸、メタクリルオキシプロピルトリス（トリメチルシロキシ）シラン、アクリルオキシプロピルトリス（トリメチルシロキシ）シラン、アクリルオキシプロピルポリジメチルシロキサン及びメタクリルオキシプロピルポリジメチルシロキサンから選択されることを特徴とする、請求項４７乃至５４のいずれか一項記載のポリマー。
【請求項５６】
前記ポリマーの重量平均分子量（Ｍｗ）が、５０００ｇ／ｍｏｌ〜６０００００ｇ／ｍｏｌ、特に１００００ｇ／ｍｏｌ〜３０００００ｇ／ｍｏｌ、一層好ましくは２００００ｇ／ｍｏｌ〜１５００００ｇ／ｍｏｌであることを特徴とする、請求項４７乃至５５のいずれか一項記載のポリマー。
【請求項５７】
組成物に光学的効果、特に蛍光効果又は蛍光増白効果をもたせるための、請求項３２乃至４２のいずれか一項で定義されたとおりのモノマー化合物の少なくとも１種、又は請求項４３乃至５６のいずれか一項で定義されたとおりのポリマーの少なくとも１種の組成物中における使用。
【発明の詳細な説明】
【技術分野】
【０００１】
本発明は、独特の光学的特性、特に蛍光特性を有する有機ポリマーを含む、特に局所適用のための、新規な化粧品組成物又は医薬組成物、及び特に新規なメイクアップ用組成物に関する。本発明はまた、光学的特性、特に蛍光特性を有する新規なモノマー化合物に関し、またこれらの化合物から調製され得るポリマーにも関する。
【背景技術】
【０００２】
化粧品組成物、特にメイクアップ用組成物（例えば、ルース若しくはコンパクトパウダー、ファンデーション、メイクアップルージュ、アイシャドウ、リップスティック、又はマニキュア）は、通常、適切なビヒクルと、皮膚、粘膜、半粘膜（semimucous membrane）、及び／又は外皮（例えば、爪、睫毛、又は毛髪)に前記組成物を適用する前及び／又は後にそれらに特定の色を付与するための１種以上の着色剤とからなる。
【０００３】
色を作り出すために、現在、かなり限定された範囲の着色剤（特に、レーキ、無機顔料、有機顔料及び真珠光沢顔料が含まれる）が使用されている。
【０００４】
メイクアップの分野において使用される顔料及びレーキは、非常に多様な由来と化学的性質のものである。従って、それらの物理化学的特性、特に、それらの粒度分布、比表面積、及び密度などには大きな違いある。これらの違いは、挙動：それらの使い易さ又は媒体中での分散し易さ；光及び熱安定性；機械的性質、における多様さに反映される。他方、無機顔料、特に無機酸化物は、光及びｐＨに対して非常に安定であるが、かなり艶のない、淡い色を与える。従って、十分に強い印象を得るためには、化粧品配合物にそれらを大量に入れることが必要である。しかし、この高い無機粒子含量は、組成物の光沢に影響を及ぼし得る。真珠光沢顔料では、それらは、変化するが比較的弱い強度の色を生じるので、虹のように色の変化する効果は通常かなり弱い。一時的又は短期間の毛染め（毛髪の天然の色に僅かな変化を生じさせ、その変化は１回のシャンプー洗いから次の洗いまで保たれ、既に付いている色合いを強めるか、又は直すのに役立つ）の分野では、毛髪に一時的な色彩を付与するための一般的な顔料による着色が既に提案されているが、この着色により得られる色合いは、全く艶のない、余りにも一様な、かなり印象の薄いものに留まる。
【０００５】
メイクアップの分野では、今日まで、有機レーキのみが、明るく生き生きした色を得ることを可能にしてきた。しかし、ほとんどの有機レーキの耐光性は非常に悪く、このことは、時間と共にそれらの色が顕著に薄くなることに反映されている。それらはまた、熱及び／又はｐＨに不安定であり得る。さらに、特定のレーキは、過度のブリード（bleeding）を生じさせ、すなわち、それらが適用される支持体上に染みを付けるという欠点を有する。従って、これにより、アイライナー若しくはマスカラの場合には、眼球のレンズを汚すという結果になり得、又は、リップスティック若しくはマニキュアの場合には、メイクアップを取り除いた後、皮膚若しくは爪が着色したままであるという結果になり得る。最後に、レーキの不安定性はまた、それらが光反応性顔料（例えば二酸化チタンなど）と組み合わせられた場合にもやはり悪化する。現在、あいにく、これらの顔料は、特にUV放射に対する保護のために、非常に広範にメイクアップに使用されている。その結果として、化粧品における有機レーキの使用はかなり限定されるので、作り出すことができる色合いが限定されるという結果になっている。
【特許文献１】欧州特許第０７２８７４５号明細書
【発明の開示】
【発明が解決しようとする課題】
【０００６】
従って、化粧品に使用可能な、光学的特性を有する有機ポリマーであって、それらを含む組成物及び／又は前記組成物を用いて得られるメイクアップに適切な光学的効果を与え、さらに良好な熱及び光化学的安定性を有しながらも、同時にほとんどブリードを生じない有機ポリマーが依然として要求されている。
【課題を解決するための手段】
【０００７】
かなりの研究の後、本出願人は、特殊な種類のポリマー、実際には、少なくとも１種の特殊なモノマーを含むポリマーを使用することにより、予想外にもこのような結果が得られることを実証した。
【０００８】
従って、本発明の主題の１つは、生理学的に許容可能な媒体中に、以下で定義するとおりのモノマー化合物の少なくとも１種を含むポリマーの少なくとも１種を含む化粧品組成物又は医薬組成物である。
【０００９】
本発明の別の主題は、前記化粧品組成物をケラチン質、特に、体若しくは顔の皮膚、唇、爪、睫毛、眉毛、及び／又は毛髪に適用することを含む、ケラチン質をメイクアップ又はケアする化粧方法である。
【００１０】
本発明のポリマーは、固体又は液体状であってよく、それらを含む組成物に顕著な光学的効果を与え、また適用されるメイクアップにも顕著な光学的効果を与え得る；特に、それらは明るくする効果又は色彩効果を与えることができる。
【００１１】
これらの光学的効果は、ポリマーの生成に用いられる光学的効果を有するモノマーに存在する様々な置換基の化学的特性及び／又は位置に応じて有利に変更し得る。一般に、Ｘ基が酸素である場合に得られるモノマーは、どちらかと言えば青／白の色であり；Ｘ基が窒素原子を含む場合に得られるモノマーは、どちらかと言えばオレンジの範囲内にあるであろう。
【００１２】
本発明のポリマーが与え得る他の利点として、それらの良好な熱、ｐＨ及び光安定性を挙げることができる。
【００１３】
本発明のポリマーは、脂肪物質への良好な溶解性（モノマーの性質に応じて変えることができ、かつ調節することができる）を示すこともまた発見された。この良好な脂溶性はまた、特に脂肪相を通常含む化粧品組成物に、ポリマーを後で使用することを容易にし得る。
【００１４】
さらに、本発明の組成物の良好な化粧品特性は、本発明のポリマーをそれらが含む場合に保持される。
【００１５】
さらに、類似した化学構造のものであっても、本発明のポリマーは、置換基の性質に応じて、多様な光学的効果（青／紫から、黄色を通して、オレンジ／赤までの範囲に渡り得る）を示し得る。このことから、同じ化学物質群に属することから同じように配合される、ある範囲の化合物を利用できるようになり、これらの化合物により、著しく多様な色又は光学的特性が得られる；こうして特に、どの光学的特性を有するポリマーが用いられるかに関わらず、配合者は、それらの組成物の全てに対して共通する構成を保つことができるので、仕事が容易になる。
【００１６】
さらに、本発明のモノマー及び前記モノマーを含むポリマーは、良好な蛍光特性を有し、かつそれらのいくつかは良好な蛍光増白（optical-brightening）特性を有することを我々は発見した。以下のことが想起される；蛍光増白剤は蛍光特性をもっている；一般に、蛍光性化合物は、紫外及び可視の領域に吸収があり、３８０ｎｍ〜８３０ｎｍの波長の蛍光によりエネルギーを再放出する；この波長が３８０ｎｍ〜４８０ｎｍ（すなわち、可視領域の青の領域）にある場合、それらの化合物は蛍光増白剤である。
【００１７】
加えて、本発明のポリマーには、より容易にメイクアップが除去されるという利点がある。
【００１８】
従って、本発明の組成物は、生理学的に許容可能な媒体中に、特に化粧品に又は薬学的に許容可能な媒体中に、式（Ｉ）のモノマーの少なくとも１種の重合、特にフリーラジカル重合により得ることができるポリマーの少なくとも１種を含む。
【００１９】
前記式（Ｉ）のモノマーは、下記式に相当する：
【００２０】
【化１】
2007530514.tif 000002
式中：
−  Ｒ２基及びＸ′Ｒ３基は、同一の環上にあるか、又は各々異なる環上に存在し；
−  Ｒ２及びＲ３は、互いに独立に、水素原子、ハロゲン、又は１〜３０個の炭素原子を含む、直鎖状、分枝状、及び／又は環状で、飽和及び／又は不飽和の炭素系の基を意味し；前記の基は、＝Ｏ、ＯＨ、ＮＨ２及びハロゲン原子から選択される１つ以上の基により任意選択で置換されていてもよく;及び／又は、Ｏ、Ｎ、Ｐ、Ｓｉ及びＳから選択される１個以上のヘテロ原子により任意選択で割り込まれていてもよく;
−  Ｘ及びＸ′は、互いに独立に、−Ｏ−、−Ｓ−、−ＳＯ−、−ＳＯ２−、−ＮＨ−、及び−ＮＲ４−を意味し、ここで、Ｒ４は、１〜３０個の炭素原子を含む、直鎖状、分枝状、及び／又は環状で、飽和及び／又は不飽和の炭素系の基を意味し、前記の基は、＝Ｏ、ＯＨ、ＮＨ２及びハロゲン原子から選択される１つ以上の基により任意選択で置換されていてもよく；及び／又は、Ｏ、Ｎ、Ｐ、Ｓｉ及びＳから選択される１個以上のヘテロ原子により任意選択で割り込まれていてもよく；
−  ｐは、０又は１であり；
−  Ｇは、１〜３０個の炭素原子を含む、直鎖状、分枝状、及び／又は環状で、飽和及び／又は不飽和の炭素系の２価の基であって、前記の基は、＝Ｏ、ＯＨ、ＮＨ２及びハロゲン原子から選択される１つ以上の基により任意選択で置換されていてもよく;及び／又は、Ｏ、Ｎ、Ｐ、Ｓｉ及びＳから選択される１個以上のヘテロ原子により任意選択で割り込まれていてもよく;
−  Ｐは、下記式：
【００２１】
【化２】
2007530514.tif 000003
［式中：Ｒ′は、Ｈ、又は直鎖状若しくは分枝状で飽和のＣ１〜Ｃ６の炭化水素系の基を意味し；ｎは０又は１であり、ｍは０又は１である］
の１つから選択される重合可能な基である。
【００２２】
本発明において、「環状基」という用語は、飽和及び／又は不飽和の１つ以上の環（任意選択で置換されていてもよい）の形そのものである、単環又は多環の基（例えば、シクロヘキシル、シクロデシル、ベンジル、又はフルオレニル）を意味するが、１つ以上の前記環を含む基（例えば、p-tert-ブチルシクロヘキシル又は4-ヒドロキシベンジル）もまた意味する。
【００２３】
本発明において、「飽和及び／又は不飽和の基」という用語は、全体として飽和の基、全体として不飽和の基（芳香族基を含む）、及びまた１つ以上の２重結合及び／又は３重結合を含み、残りの結合は単結合である基も意味する。
【００２４】
Ｒ２基は、好ましくは水素原子である。
【００２５】
Ｒ３基は、好ましくは、２〜１８個の炭素原子、特に３〜１４個の炭素原子、又はさらには６〜１２個の炭素原子を含む、環状、直鎖状、及び／又は分枝状で、飽和及び／又は不飽和の炭素系の基、特に炭化水素系の基であって、それ自体が飽和及び／又は不飽和である炭化水素系の環を任意選択で含んでいてもよく、かつ少なくとも１個のヘテロ原子、特に、１個、２個、又は３個の窒素原子、硫黄原子、及び／又は酸素原子を含んでいてもよい。Ｒ３は、特に、ｎ−プロピル基、イソプロピル基、ｎ−ブチル基、イソブチル基、tert−ブチル基、ｎ−ペンチル基、シクロペンチル基、ｎ−ヘキシル基、シクロヘキシル基、ｎ−ヘプチル基、ｎ−オクチル基、シクロオクチル基、デシル基、シクロデシル基、ドデシル基、シクロドデシル基、ｐ−tert−ブチルシクロヘキシル基、ベンジル基、又はフェニル基であってよい。
【００２６】
Ｘ′Ｒ３は、特に、−ＮＨ−（ＣＨ２）ｎＨ基；−Ｏ−（ＣＨ２）ｎＨ基、例えば、エトキシ基又はメトキシ基；−Ｓ−（ＣＨ２）ｎＨ基、−ＳＯ−（ＣＨ２）ｎＨ基、又は−ＳＯ２−（ＣＨ２）ｎＨ基であって、ｎが１〜３０の整数、特に４〜１２の整数であるもの；あるいはまた、Ｃ６〜Ｃ１８の−ＮＨ−シクロアルキル基、特に、−ＮＨ−シクロヘキシル基、−ＮＨ−シクロオクチル基、−ＮＨ−シクロデシル基、又は−ＮＨ−シクロドデシル基；あるいはまた、Ｃ６〜Ｃ１８の−Ｓ−シクロアルキル基、Ｃ６〜Ｃ１８の−ＳＯ−シクロアルキル基、又はＣ６〜Ｃ１８の−ＳＯ２−シクロアルキル基；あるいはまた、下記：
【００２７】
【表１】
2007530514.tif 000004
から選択される基。
【００２８】
２価のＧ基は、好ましくは、全体で２〜１８個の炭素原子、特に３〜８個の炭素原子を含む、直鎖状、分枝状、及び／又は環状で、飽和又は不飽和の炭化水素系の２価の基であって、それ自体が飽和又は不飽和である炭化水素系の環を任意選択で含んでいてもよく、前記の基は、＝Ｏ、ＯＨ、ＮＨ２及びハロゲン原子から選択される１つ以上の基により任意選択で置換されていてもよく;及び／又は、Ｏ、Ｎ、Ｐ、Ｓ及びＳｉから選択される１個以上のヘテロ原子により任意選択で割り込まれていてもよい。
【００２９】
優先的には、Ｇは、全体で２〜１６個の炭素原子、特に３〜１０個の炭素原子を含む、直鎖状又は分枝状の飽和炭化水素系の２価の基（飽和炭化水素系の環を任意選択で含んでいてもよい）から選択される。
【００３０】
従って、Ｇは以下から選択され得る：メチレン、エチレン、ｎ−プロピレン、イソプロピレン（又は、１−メチルエチレン及び２−メチルエチレン）、ｎ−ブチレン、イソブチレン、ペンチレン、特にｎ−ペンチレン、へキシレン、特にｎ−ヘキシレン又はシクロヘキシレン、ヘプチレン、オクチレン、シクロオクチレン、デシレン、シクロデシレン、シクロヘキシルジメチレン、ドデシレン、及びシクロドデシレン。
【００３１】
２価のＸ基は、好ましくは、−Ｏ−、−Ｓ−、−ＮＨ−、及び−ＮＲ４−から選択され、好ましくはＯである。
【００３２】
Ｒ４基が存在する場合、Ｒ４基は、優先的には、２〜１２個の炭素原子を含む、直鎖状、分枝状、及び／又は環状で、飽和又は不飽和の炭化水素系の基を意味し、前記の基は、＝Ｏ、ＯＨ、及びＮＨ２から選択される１つ以上の基により任意選択で置換されていてもよい。Ｒ４は、特に、エチル基、ｎ−プロピル基、イソプロピル基、ｎ−ブチル基、イソブチル基、tert−ブチル基、ペンチル基、ヘキシル基、シクロヘキシル基、オクチル基、デシル基、ドデシル基、フェニル基、又はベンジル基であってよい。
【００３３】
好ましくは、ｐは１である。
【００３４】
重合可能なＰ基は、好ましくは、下記式：
【００３５】
【化３】
2007530514.tif 000005
［式中、Ｒ′は、Ｈ又はメチルを意味する］
の１つから選択される。
【００３６】
本発明の特に好ましいモノマー化合物のうち、下記式：
【００３７】
【化４】
2007530514.tif 000006
の１つに相当する化合物を挙げることができる。
【００３８】
本発明の別の主題は、下記式（Ｉ）のモノマー化合物である：
【００３９】
【化５】
2007530514.tif 000007
式中：
−  Ｒ２基及びＸ′Ｒ３基は、同一の環上にあるか、又は各々異なる環上に存在し；
−  Ｒ２及びＲ３は、互いに独立に、水素原子、ハロゲン、又は１〜３０個の炭素原子を含む、直鎖状、分枝状、及び／又は環状で、飽和及び／又は不飽和の炭素系の基を意味し；前記の基は、＝Ｏ、ＯＨ、ＮＨ２及びハロゲン原子から選択される１つ以上の基により任意選択で置換されていてもよく;及び／又は、Ｏ、Ｎ、Ｐ、Ｓｉ及びＳから選択される１個以上のヘテロ原子により任意選択で割り込まれていてもよく;
−  Ｘ及びＸ′は、互いに独立に、−Ｏ−基、−Ｓ−基、−ＳＯ−基、−ＳＯ２−基、−ＮＨ−基、及び−ＮＲ４−基を意味し、ここで、Ｒ４は、１〜３０個の炭素原子を含む、直鎖状、分枝状、及び／又は環状で、飽和及び／又は不飽和の炭素系の基を意味し、前記の基は、＝Ｏ、ＯＨ、ＮＨ２及びハロゲン原子から選択される１つ以上の基により任意選択で置換されていてもよく；及び／又は、Ｏ、Ｎ、Ｐ、Ｓｉ及びＳから選択される１個以上のヘテロ原子により任意選択で割り込まれていてもよく；
−  ｐは、０又は１であり；
−  Ｇは、１〜３０個の炭素原子を含む、直鎖状、分枝状、及び／又は環状で、飽和及び／又は不飽和の炭素系の２価の基であって、前記の基は、＝Ｏ、ＯＨ、ＮＨ２及びハロゲン原子から選択される１つ以上の基により任意選択で置換されていてもよく;及び／又は、Ｏ、Ｎ、Ｐ、Ｓｉ及びＳから選択される１個以上のヘテロ原子により任意選択で割り込まれていてもよく;
−  Ｐは、下記式：
【００４０】
【化６】
2007530514.tif 000008
［式中：Ｒ′は、Ｈ、又は直鎖状若しくは分枝状で飽和のＣ１〜Ｃ６の炭化水素系の基を意味し；ｍは０又は１である］
の１つから選択される重合可能な基である、
但し：
−  Ｒ２＝Ｈであり、かつ同時にＰが式（IIIb）である場合には、Ｘ′Ｒ３は、ＯＣＨ3以外であり；
−  Ｒ２＝Ｈであり、かつ同時にＰが式（IIIa）であって、Ｘが、Ｏ、ＮＨ、又はＮＲ４であって、Ｘ′が、Ｏ、Ｓ、又はＮＲ４である場合には、Ｒ３は、（i）任意選択で置換されているか、及び／又は任意選択で割り込まれている、直鎖状又は分枝状のＣ2〜Ｃ５飽和アルキル基又はＣ７〜Ｃ２４飽和アルキル基、及び（ii）任意選択で置換されているか、及び／又は任意選択で割り込まれている環状のＣ５〜Ｃ１８飽和アルキル基、から選択される。
【００４１】
式（Ｉ）のモノマー化合物の式中：
−  Ｒ２が水素であり、Ｘ′が、Ｏ、ＮＨ、又はＮＲ４であり、かつＲ３が、２〜１２個の炭素原子を含む、直鎖状、分枝状、及び／又は環状で、飽和及び／又は不飽和の炭素系の基であり；及び／又は
−  Ｇが、１〜８個の炭素原子を含む、直鎖状、分枝状、及び／又は環状で、飽和及び／又は不飽和の炭素系の２価の基である、
ことがとりわけ好ましい。
【００４２】
本発明の別の主題は、このようなモノマー化合物の少なくとも１種を含むポリマーである。
【００４３】
本発明の別の主題は、組成物に光学的効果、特に蛍光効果又は蛍光増白効果をもたせるための、このようなモノマー化合物又はそれを含むこのようなポリマーの前記組成物中における使用である。
【００４４】
新規なモノマー及びそれらを含むポリマーは、良好な光学的特性を有し、かつ従来技術のものよりも容易に調製され得る。
【００４５】
特に産業開発の目的では、反応(重合)時間が短くてよい、反応性の高いモノマー及びポリマー化合物が求められる。
【００４６】
良好な光学的特性を有し、広い色の範囲をもち、化粧品に使用され得るモノマー及びポリマーもまた求められている。
【００４７】
本発明の化合物では、特にスペーサー基（Ｇ）の存在によって、重合がより容易であることが発見されている。
【００４８】
加えて、本発明のポリマー及びモノマー化合物は、組成物に光学的効果、特に蛍光効果又は蛍光増白効果をもたせるために、最も際立って用いられる。
【００４９】
特に、これらの化合物のいくつかは、従来技術により調製され得、特にＸがＮである化合物は、例えば、欧州特許第０７２８７４５号明細書の教示により調製され得る。
【００５０】
概略的に、一般的な合成経路を以下：
【００５１】
【化７】
2007530514.tif 000009
のとおりに表すことができる。
【００５２】
このように、適切なナフタル酸無水物を適当な一級アミン（ＨＯ−Ｇ−ＮＨ2）と反応させることができる。
【００５３】
好ましくは、ナフタル酸アミンは、ナフタル酸無水物に対して僅かに過剰に存在し、特に、１当量の無水物当たり、１〜１．５当量で、好ましくは１．１当量で存在する。
【００５４】
この反応は、無水物が溶ける溶媒、特に、トルエン、キシレン、酢酸、ＮＭＰ、又はエタノールから選択される溶媒中で実施され得る;好ましくは、前記反応は、溶媒の還流温度で、例えば、５０℃〜２５０℃、好ましくは７５℃〜１５０℃で実施される。
【００５５】
ついで、生成したイミドを、アルコール又はチオールと反応させることができる。
【００５６】
例えば、Ｒ′３がハロゲン（好ましくは、塩素又は臭素）である場合に、例えばアルコール又はチオール（例えば、エタノール、シクロヘキサノール、又はドデカンチオールなど）を用いて、芳香族求核置換を行うことが可能である。
【００５７】
この反応は、特に２０℃〜１５０℃で、溶媒無しであるか、又はジクロロメタン若しくはＴＨＦ（テトラヒドロフラン）などの非プロトン性極性溶媒の存在下で実施され得る。
【００５８】
硫黄誘導体を穏和な条件下で酸化して、対応するスルホキシドを得てもよい。酸化条件を変えることにより、対応するスルホンを調製することも可能である。ついで、これらのスルフィド、スルホキシド及びスルホンを、所望のメタクリレート又はアクリレートを得るために変換することができる。
【００５９】
アルコール誘導体に関しては、これを(メタ)アクリロイルハロゲン化物、特に塩化物と反応させて、対応する(メタ)アクリレートを生成することができる。
【００６０】
この反応は、トリエタノールアミンなどの塩基の存在下、テトラヒドロフラン又はジクロロメタンなどの溶媒中で、特に−３０℃〜１００℃、好ましくは０℃〜８０℃で実施され得る。
【００６１】
これらのモノマー化合物は、それらを含むコポリマーを調製するための第１モノマーとして使用され得る。
【００６２】
特に、本発明の光学的効果を有するモノマー化合物は、式（Ｉ）の光学的効果を有するモノマー化合物のみを、単独で又は混合物として含むホモポリマー又はコポリマーを調製するために使用され得るか、あるいはまた、式（Ｉ）の光学的効果を有するモノマー化合物を他の化合物との混合物として、特に以下で定義するとおりの式Ａ、Ｂ、及び／又はＣの化合物との混合物として含むコポリマーを調製するために使用され得、この場合、これら各種の化合物はそれぞれ、ポリマーの総重量に対して、例えば、０．５重量％〜９９．５重量％、特に５重量％〜９５重量％、又はさらには１０重量％〜９０重量％、一層好ましくはそれぞれ３０重量％〜７０重量％の割合で存在し得る。これは、特に、広範囲の光学的効果(特に、色及び蛍光増白など)を有するポリマーを調製することを可能にする。
【００６３】
式（Ｉ）のモノマー化合物及び任意選択で１種以上の追加のコモノマー（下記で定義するとおりのもの）と共重合され得るモノマー化合物のうち、下記式（Ａ）、（Ｂ）、及び／又は（Ｃ）の化合物を挙げることができる：
【００６４】
【化８】
2007530514.tif 000010
式中：
−  Ｒａ１は、１〜３２個の炭素原子を含む、直鎖状、分枝状、及び／又は環状で、飽和及び／又は不飽和の炭素系の基であって；前記の基は、＝Ｏ、ＯＨ、ＮＨ２及びハロゲン原子から選択される１つ以上の基により任意選択で置換されていてもよく;及び／又は、Ｏ、Ｎ、Ｐ、Ｓｉ及びＳから選択される１個以上のヘテロ原子により任意選択で割り込まれていてもよく;
−  Ｒｂ１は、以下から選択され：（i）水素原子、（ii）ハロゲン、（iii）１〜１２個の炭素原子を含む、直鎖状、分枝状、及び／又は環状で、飽和及び／又は不飽和の炭素系の基（前記の基は、＝Ｏ、ＯＨ、及びＮＨ２から選択される１つ以上の基により任意選択で置換されていてもよく、及び／又は、Ｏ、Ｎ、Ｐ、Ｓｉ及びＳから選択される１個以上のヘテロ原子により任意選択で割り込まれていてもよい）；（iv）ＮＲＲ′基（Ｒ及びＲ′は、互いに独立に、水素原子、又は直鎖状、環状、若しくは分枝状で飽和のＣ１〜Ｃ６炭化水素系の基、特に、メチル、エチル、プロピル、イソプロピル、ｎ−ブチル、イソブチル、tert−ブチル、ペンチル、又はヘキシルである）；
−  Ｒａ２は及びＲａ３は、同一の環上にあるか、又は各々異なる環上に存在し、互いに独立に、水素、ハロゲン、又は式−Ｘａ−Ｇａ−Ｐａ（II）の基を意味するが、但し、Ｒａ２及び／又はＲａ３の少なくとも１つは、式（II）の基を意味し、
［式（II）の式中：
−  Ｘａは、−Ｏ−基、−Ｓ−基、−ＳＯ−基、−ＳＯ２−基、−ＮＨ−基、及び−ＮＲ４−基から選択され、ここで、Ｒ４は、１〜３０個の炭素原子を含む、直鎖状、分枝状、及び／又は環状で、飽和及び／又は不飽和の炭素系の基を意味し、前記の基は、＝Ｏ、ＯＨ、ＮＨ２及びハロゲン原子から選択される１つ以上の基により任意選択で置換されていてもよく；及び／又は、Ｏ、Ｎ、Ｐ、Ｓｉ及びＳから選択される１個以上のヘテロ原子により任意選択で割り込まれていてもよく；
−  Ｇａは、１〜３２個の炭素原子を含む、直鎖状、分枝状、及び／又は環状で、飽和及び／又は不飽和の炭素系の２価の基であって、前記の基は、＝Ｏ、ＯＨ、ＮＨ２及びハロゲン原子から選択される１つ以上の基により任意選択で置換されていてもよく;及び／又は、Ｏ、Ｎ、Ｐ、Ｓｉ及びＳから選択される１個以上のヘテロ原子により任意選択で割り込まれていてもよく;
−  Ｐａは、下記式：
【００６５】
【化９】
2007530514.tif 000011
（式中：
−  Ｒ′は、Ｈ、又は直鎖状若しくは分枝状で飽和のＣ１〜Ｃ６炭化水素系の基を意味し、
−  Ｘ′は、Ｏ、ＮＨ、又はＮＲ″を意味し、ここで、Ｒ″は、以下から選択される基を意味し：Ｃ１〜Ｃ６アルキル基、Ｃ６〜Ｃ１０アリール基、（Ｃ６〜Ｃ１０）アリール（Ｃ１〜Ｃ６）アルキル基、及び（Ｃ１〜Ｃ６）アルキル（Ｃ６〜Ｃ１０）アリール基であって、前記のアルキル及び／又はアリール基はまた、ＯＨ、ハロゲン、Ｃ１〜Ｃ６アルコキシ、及びＣ６〜Ｃ１０アリールオキシから選択される１つ以上の基により任意選択で置換されていてもよい；かつ
−  ｍは、０又は１であり；ｎは、０又は１であり；ｐは、０、１、又は２である）
の１つから選択される重合可能な基である］；
−  Ｂは、下記の２価の芳香族基（IVa）〜（IVd）：
【００６６】
【化１０】
2007530514.tif 000012
［式中：
−  Ｒ１は、１〜３２個の炭素原子を含む、直鎖状、分枝状、及び／又は環状で、飽和及び／又は不飽和の炭素系の基であって、前記の基は、＝Ｏ、ＯＨ、ＮＨ２及びハロゲン原子から選択される１つ以上の基により任意選択で置換されていてもよく；
−  Ｒ２０及びＲ２１は、互いに独立に、水素原子、直鎖状若しくは分枝状のＣ１〜Ｃ８アルキル基、又はシクロペンチル基、シクロヘキシル基、シクロオクチル基、シクロデシル基、シクロドデシル基、ベンジル基、ナフチル基、若しくはフェニル基である］
の１つを意味する。
【００６７】
本発明のコポリマーは、本発明の光学的効果を有する前記モノマー化合物及び追加のコモノマーを含む、統計コポリマー、交互コポリマー、グラフトコポリマー、又はブロックコポリマー、例えば、ジブロックコポリマー又はトリブロックコポリマーであってよい。
【００６８】
本発明のモノマー化合物は、１つのブロックの、又はさらにはいくつかのブロックの全体又は一部をなし得る。従って、Ａが本発明のモノマー化合物（１種以上）を含む（任意選択で追加のコモノマーとの混合物としてであってもよい）ブロックであり、Ｂ及びＣが、追加のコモノマー（ブロックＡに存在する前記コモノマーと同じであるか、又は異なっている）を単独で又は混合物として含む別のブロックである、Ａ−Ｂ型、ＡＢＡ型、ＢＡＢ型、又はＡＢＣ型のブロックコポリマーを調製することができる。
【００６９】
本発明のモノマー化合物を含むコポリマーはまた、グラジエント型のものでもあってもよい。
【００７０】
これらのコポリマーにおいて、光学的効果を有するモノマー化合物は、最終ポリマーの重量に対して、０．０１重量％〜７０重量％の量で、特に０．１重量％〜５０重量％、とりわけ０．５重量％〜３０重量％、又はさらには１重量％〜２０重量％、一層好ましくは２重量％〜１０重量％の量で存在してよく、単独又は混合物としての追加のコモノマーは１００重量％までの残りの部分を占め得る。
【００７１】
本発明のコポリマーは、光学的効果を有するモノマー化合物（１種以上）に加えて、親水性である追加のコモノマーの少なくとも１種、又はこのようなコモノマーの混合物を含んでいてもよい。
【００７２】
これらの親水性コモノマーは、コポリマーの総重量に対して、１重量％〜９９．９９重量％、特に２重量％〜７０重量％、一層好ましくは５重量％〜５０重量％、又はさらには１０重量％〜３０重量％の割合で存在し得る。
【００７３】
本明細書では、「親水性モノマー」という用語は、どれが好ましいということなく、そのホモポリマーが水に可溶であるか、若しくは分散可能である、又はその１つのイオン形が水に可溶であるか、若しくは分散可能であるモノマーを意味する。
【００７４】
ホモポリマーは、それを２５℃で５重量％水溶液とした場合に、透明溶液を形成すれば、水溶性であると言われる。
【００７５】
ホモポリマーは、２５℃で、水中に５重量％で、それが細かく、通常は球状の粒子の安定な懸濁液を形成すれば、水分散性であると言われる。前記分散液を構成する粒子の平均サイズは、１μｍ未満であり、より一般的には５ｎｍ〜４００ｎｍ、好ましくは１０ｎｍ〜２５０ｎｍの範囲にある。これらの粒子サイズは、光散乱により測定される。
【００７６】
モノマーは、それが親水性でなければ、「疎水性」であると言われるだろう。
【００７７】
好ましくは、親水性の追加のコモノマー（１種以上）は、２０℃以上、特に５０℃以上のＴｇを有するが、場合により２０℃以下のＴｇを有していてもよい。
【００７８】
本発明のコポリマーは、疎水性の追加のコモノマーの少なくとも１種、又はこのようなコモノマーの混合物を含んでいてもよい。
【００７９】
これら疎水性の追加のコモノマーは、コポリマーの総重量に対して、１重量％〜９９．９９重量％、特に３０重量％〜９８重量％、一層好ましくは５０重量％〜９５重量％、又はさらには７０重量％〜９０重量％の割合で存在し得る。
【００８０】
好ましくは、疎水性コモノマーは、２０℃以上、特に３０℃以上のＴｇを有するが、場合により２０℃以下のＴｇを有していてもよい。
【００８１】
本発明では、Ｔｇ（すなわち、ガラス転移温度）を、ＡＳＴＭ標準Ｄ３４１８−９７に従って、−１００℃〜＋１５０℃の温度範囲に渡って、１０℃／分の加熱速度で、１５０μｌのアルミニウム製ルツボにおいて、熱量計での示差熱分析（ＤＳＣ「示差走査熱量測定(Differential Scanning Calorimetry)」）により測定する。
【００８２】
一般的に、式（Ｉ）のモノマー化合物の少なくとも１種と共重合され得る追加のコモノマーとして、単独で又は混合物として、以下のモノマーを挙げることができる：
【００８３】
−  （i）２〜１０個の炭素を含むエチレン系炭化水素、例えば、エチレン、イソプレン、又はブタジエン；
【００８４】
−  （ii）下記式の（メタ）アクリレート：
ＣＨ２＝ＣＨＣＯＯＲ′３、又は
【００８５】
【化１１】
2007530514.tif 000013
式中、Ｒ′３は以下を意味する：
−  １〜１８個の炭素原子を含む直鎖状又は分枝状のアルキル基（Ｏ、Ｎ、Ｓ、及びＰから選択される１個以上のヘテロ原子により任意選択で割り込まれていてもよい）；前記のアルキル基はまた、ヒドロキシル基、ハロゲン原子（Ｃｌ、Ｂｒ、Ｉ、及びＦ）、及びＳｉ（Ｒ４Ｒ５）基から選択される１つ以上の置換基により任意選択で置換されていてもよく、ここで、前記Ｒ４及びＲ５は、同一又は異なっていてもよく、Ｃ１〜Ｃ６アルキル基又はフェニル基を意味する；
（Ｒ′３は、特に、メチル基、エチル基、プロピル基、ｎ−ブチル基、イソブチル基、tert−ブチル基、ヘキシル基、エチルヘキシル基、オクチル基、ラウリル基、イソオクチル基、イソデシル基、ドデシル基、シクロヘキシル基、t−ブチルシクロヘキシル基、若しくはステアリル基；２−エチルパーフルオロヘキシル基；又はＣ１〜Ｃ４ヒドロキシアルキル基、例えば、２−ヒドロキシエチル基、２−ヒドロキシブチル基、若しくは２−ヒドロキシプロピル基;又は（Ｃ１〜Ｃ４）アルコキシ（Ｃ１〜Ｃ４）アルキル基、例えば、メトキシエチル基、エトキシエチル基、若しくはメトキシプロピル基であってよい）
−  Ｃ３〜Ｃ１２のシクロアルキル基、例えば、イソボルニル基、
−  Ｃ３〜Ｃ２０のアリール基、例えば、フェニル基、
−  Ｃ４〜Ｃ３０のアラルキル基（Ｃ１〜Ｃ８のアルキル基）、例えば、２−フェニルエチル基、t−ブチルベンジル基、又はベンジル基、
−  Ｏ、Ｎ及びＳから選択される１個以上のヘテロ原子を含む、４員〜１２員の複素環基（前記環は芳香族又は非芳香族である）、
−  ヘテロシクロアルキル基（アルキルのＣは１〜４個）、例えば、フルフリルメチル基又はテトラヒドロフルフリルメチル基、
（前記シクロアルキル基、アリール基、アラルキル基、複素環基、又はヘテロシクロアルキル基は、ヒドロキシル基、ハロゲン原子及び直鎖状又は分枝状のＣ１〜Ｃ４アルキル基から選択される１つ以上の置換基により任意選択で置換されていてもよく、前記Ｃ１〜Ｃ４アルキル基は、Ｏ、Ｎ、Ｓ、及びＰから選択される１個以上のヘテロ原子により任意選択で割り込まれていてもよく、前記アルキル基はまた、ヒドロキシル基、ハロゲン原子（Ｃｌ、Ｂｒ、Ｉ、及びＦ）、及びＳｉ（Ｒ４Ｒ５）基から選択される１つ以上の置換基により任意選択で置換されていてもよく、ここで、前記Ｒ４及びＲ５は、同一又は異なっていてもよく、Ｃ１〜Ｃ６アルキル基又はフェニル基を意味する）、
−  Ｒ′３はまた、−（Ｃ２Ｈ４Ｏ）ｍ−Ｒ″基であって、ｍ＝５〜１５０であり、かつＲ″＝Ｈ又はＣ１〜Ｃ３０アルキル基であってもよく、例えば、−ＰＯＥ−メチル又は−ＰＯＥ−ベヘニルであってもよい。
【００８６】
−  （iii）下記式の（メタ）アクリルアミド：
【００８７】
【化１２】
2007530514.tif 000014
式中、Ｒ８はＨ又はメチルを意味し；かつＲ７及びＲ６は、同一又は異なっていてもよく、以下を意味する:
−  水素原子；又は
−  １〜１８個の炭素原子を含む直鎖状又は分枝状のアルキル基（Ｏ、Ｎ、Ｓ、及びＰから選択される１個以上のヘテロ原子により任意選択で割り込まれていてもよい）；前記のアルキル基はまた、ヒドロキシル基、ハロゲン原子（Ｃｌ、Ｂｒ、Ｉ、及びＦ）、及びＳｉ（Ｒ４Ｒ５）基から選択される１つ以上の置換基により任意選択で置換されていてもよく、ここで、前記Ｒ４及びＲ５は、同一又は異なっていてもよく、Ｃ１〜Ｃ６アルキル基又はフェニル基を意味する；
（Ｒ６及び／又はＲ７は、特に、メチル基、エチル基、プロピル基、ｎ−ブチル基、イソブチル基、tert−ブチル基、ヘキシル基、エチルヘキシル基、オクチル基、ラウリル基、イソオクチル基、イソデシル基、ドデシル基、シクロヘキシル基、t−ブチルシクロヘキシル基、若しくはステアリル基；２−エチルパーフルオロヘキシル基；又はＣ１〜Ｃ４ヒドロキシアルキル基、例えば、２−ヒドロキシエチル基、２−ヒドロキシブチル基、若しくは２−ヒドロキシプロピル基;又は（Ｃ１〜Ｃ４）アルコキシ（Ｃ１〜Ｃ４）アルキル基、例えば、メトキシエチル基、エトキシエチル基、若しくはメトキシプロピル基であってよい）、
−  Ｃ３〜Ｃ１２のシクロアルキル基、例えば、イソボルニル基、
−  Ｃ３〜Ｃ２０のアリール基、例えば、フェニル基、
−  Ｃ４〜Ｃ３０のアラルキル基（Ｃ１〜Ｃ８のアルキル基）、例えば、２−フェニルエチル基、t−ブチルベンジル基、又はベンジル基、
−  Ｏ、Ｎ及びＳから選択される１個以上のヘテロ原子を含む、４員〜１２員の複素環基（前記環は芳香族又は非芳香族である）、
−  ヘテロシクロアルキル基（アルキルのＣは１〜４個）、例えば、フルフリルメチル基又はテトラヒドロフルフリルメチル基、
（前記シクロアルキル基、アリール基、アラルキル基、複素環基、又はヘテロシクロアルキル基は、ヒドロキシル基、ハロゲン原子及び直鎖状又は分枝状のＣ１〜Ｃ４アルキル基から選択される１つ以上の置換基により任意選択で置換されていてもよく、前記Ｃ１〜Ｃ４アルキル基は、Ｏ、Ｎ、Ｓ、及びＰから選択される１個以上のヘテロ原子により任意選択で割り込まれていてもよく、前記アルキル基はまた、ヒドロキシル基、ハロゲン原子（Ｃｌ、Ｂｒ、Ｉ、及びＦ）、及びＳｉ（Ｒ４Ｒ５）基から選択される１つ以上の置換基により任意選択で置換されていてもよく、ここで、前記Ｒ４及びＲ５は、同一又は異なっていてもよく、Ｃ１〜Ｃ６アルキル基又はフェニル基を意味する）。
【００８８】
(メタ)アクリルアミドモノマーの例は、（メタ）アクリルアミド、Ｎ−エチル（メタ）アクリルアミド、Ｎ−ブチルアクリルアミド、Ｎ−t−ブチルアクリルアミド、Ｎ−イソプロピルアクリルアミド、Ｎ，Ｎ−ジメチル（メタ）アクリルアミド、Ｎ，Ｎ−ジブチルアクリルアミド、Ｎ−オクチルアクリルアミド、Ｎ−ドデシルアクリルアミド、ウンデシルアクリルアミド及びＮ（２−ヒドロキシプロピルメタクリルアミド）である。
【００８９】
−  （iv）下記式のビニル化合物：
ＣＨ２＝ＣＨ−Ｒ９、ＣＨ２＝ＣＨ−ＣＨ２−Ｒ９、又はＣＨ２＝Ｃ（ＣＨ３）−ＣＨ２−Ｒ９
式中、Ｒ９は、ヒドロキシル基、ハロゲン（Ｃｌ又はＦ）、ＮＨ２、ＯＲ１０（Ｒ１０は、フェニル基又はＣ１〜Ｃ１２アルキル基を意味する［前記モノマーはビニルエーテル又はアリルエーテルである］）；アセトアミド（ＮＨＣＯＣＨ３）；ＯＣＯＲ１１基（Ｒ１１は、２〜１２個の炭素を含む直鎖状又は分枝状アルキル基を意味する［前記モノマーはビニルエステル又はアリルエステルである］）であるか；又は、下記から選択される基である：
−  １〜１８個の炭素原子を含む直鎖状又は分枝状のアルキル基（Ｏ、Ｎ、Ｓ、及びＰから選択される１個以上のヘテロ原子により任意選択で割り込まれていてもよい）；前記のアルキル基はまた、ヒドロキシル基、ハロゲン原子（Ｃｌ、Ｂｒ、Ｉ、及びＦ）、及びＳｉ（Ｒ４Ｒ５）基から選択される１つ以上の置換基により任意選択で置換されていてもよく、ここで、前記Ｒ４及びＲ５は、同一又は異なっていてもよく、Ｃ１〜Ｃ６アルキル基又はフェニル基を意味する；
−  Ｃ３〜Ｃ１２のシクロアルキル基、例えば、イソボルニル基又はシクロヘキサン、
−  Ｃ３〜Ｃ２０のアリール基、例えば、フェニル基、
−  Ｃ４〜Ｃ３０のアラルキル基（Ｃ１〜Ｃ８のアルキル基）、例えば、２−フェニルエチル基、又はベンジル基、
−  Ｏ、Ｎ及びＳから選択される１個以上のヘテロ原子を含む、４員〜１２員の複素環基（前記環は芳香族又は非芳香族である）、
−  ヘテロシクロアルキル基（アルキルのＣは１〜４個）、例えば、フルフリルメチル基又はテトラヒドロフルフリルメチル基、
（前記シクロアルキル基、アリール基、アラルキル基、複素環基、又はヘテロシクロアルキル基は、ヒドロキシル基、ハロゲン原子及び直鎖状又は分枝状のＣ１〜Ｃ４アルキル基から選択される１つ以上の置換基により任意選択で置換されていてもよく、前記Ｃ１〜Ｃ４アルキル基は、Ｏ、Ｎ、Ｓ、及びＰから選択される１個以上のヘテロ原子により任意選択で割り込まれていてもよく、前記アルキル基はまた、ヒドロキシル基、ハロゲン原子（Ｃｌ、Ｂｒ、Ｉ、及びＦ）、及びＳｉ（Ｒ４Ｒ５）基から選択される１つ以上の置換基により任意選択で置換されていてもよく、ここで、前記Ｒ１及びＲ２は、同一又は異なっていてもよく、Ｃ１〜Ｃ６アルキル基又はフェニル基を意味する）。
【００９０】
ビニルモノマーの例は、ビニルシクロヘキサン及びスチレンである。
【００９１】
ビニルエステルの例は、酢酸ビニル、プロピオン酸ビニル、酪酸ビニル、エチルヘキサン酸ビニル、ネオノナン酸ビニル及びネオドデカン酸ビニルである。
【００９２】
挙げることができるビニルエーテルには、メチルビニルエーテル、エチルビニルエーテル及びイソブチルビニルエーテルがある。
【００９３】
−  （v）フルオロ基又はパーフルオロ基を含む、(メタ)アクリル、(メタ)アクリルアミド、又はビニルのモノマー、例えば、エチルパーフルオロオクチル(メタ)アクリレート又は２−エチルパーフルオロへキシル(メタ)アクリレート。
【００９４】
−  （vi）シリコーン系の(メタ)アクリル、(メタ)アクリルアミド、又はビニルのモノマー、例えば、メタクリルオキシプロピルトリス(トリメチルシロキシ)シラン又はアクリルオキシプロピルポリジメチルシロキサン。
【００９５】
−  （vii）カルボン酸、リン酸、若しくはスルホン酸、又は無水物の官能基の少なくとも１つを含むエチレン系不飽和モノマー、例えば、アクリル酸、メタクリル酸、クロトン酸、無水マレイン酸、イタコン酸、フマル酸、マレイン酸、アクリルアミドプロパンスルホン酸、ビニル安息香酸、及びビニルリン酸、並びにこれらの塩類。
【００９６】
−  （viii）少なくとも１つの三級アミン官能基を含むエチレン系不飽和モノマー、例えば、２−ビニルピリジン、４−ビニルピリジン、ジメチルアミノエチルメタクリレート、ジエチルアミノエチルメタクリレート及びジメチルアミノプロピルメタクリルアミド、並びにこれらの塩類。
【００９７】
前記塩類は、無機塩基、例えば、ＬｉＯＨ、ＮａＯＨ、ＫＯＨ、Ｃａ（ＯＨ）２、ＮＨ４ＯＨ、若しくはＺｎ（ＯＨ）２などによる；又は有機塩基、例えば、一級、二級、若しくは三級アルキルアミン、特にトリエチルアミン又はブチルアミンなどによる、陰イオン基の中和により生成し得る。この一級、二級、又は三級アルキルアミンは、１個以上の窒素原子及び／又は酸素原子を含んでいてもよく、従って、例えば、１つ以上のアルコール官能基を含んでいてもよい；特に、アミノ−２−メチル−２−プロパノール、トリエタノールアミン及びジメチルアミノ−２−プロパノールを挙げることができる。リシン又は３−（ジメチルアミノ）プロピルアミンもまた挙げることができる。
【００９８】
無機酸、例えば、硫酸、塩酸、臭化水素酸、ヨウ化水素酸、リン酸、又はホウ酸などの塩類もまた挙げることができる。カルボン酸基、スルホン酸基、又はホスホン酸基の１つ以上を含んでいてもよい有機酸の塩類もまた挙げることができる。それらは、直鎖状、分枝状、又は環状の脂肪酸、あるいはまた芳香族酸であってよい。これらの酸はまた、Ｏ及びＮから選択される１個以上のヘテロ原子を、例えばヒドロキシル基の形態で含んでいてもよい。特に、プロピオン酸、酢酸、テレフタル酸、クエン酸及び酒石酸を挙げることができる。
【００９９】
言うまでもなく、上述の追加のコモノマーのいくつかを使用することが可能である。
【０１００】
追加のコモノマー（１種以上）は、前記最終ポリマーの重量に対して、３０重量％〜９９．９９重量％、特に５０重量％〜９９．９重量％、とりわけ７０重量％〜９９．５重量％、又はさらには８０重量％〜９９重量％、一層好ましくは９０重量％〜９８重量％の量で存在し得る。
【０１０１】
追加のコモノマーは、単独で又は混合物として、Ｃ１〜Ｃ１８アルキル（メタ）アクリレート又はＣ３〜Ｃ１２シクロアルキル（メタ）アクリレートから、特に、メチルアクリレート、メチルメタクリレート、イソボルニルアクリレート、イソボルニルメタクリレート、イソブチルアクリレート、イソブチルメタクリレート、２−エチルヘキシルアクリレート、２−エチルヘキシルメタクリレート、ドデシルアクリレート、ドデシルメタクリレート、ステアリルアクリレート、ステアリルメタクリレート、トリフルオロエチルアクリレート及びトリフルオロエチルメタクリレートから、とりわけ選択される。
【０１０２】
アクリル酸、メタクリル酸、メタクリルオキシプロピルトリス（トリメチルシロキシ）シラン、アクリルオキシプロピルトリス（トリメチルシロキシ）シラン、アクリルオキシプロピルポリジメチルシロキサン及びメタクリルオキシプロピルポリジメチルシロキサンもまた挙げることができる。
【０１０３】
前記ポリマーは、当業者に公知の方法、特に、ラジカル重合；制御ラジカル重合、例えば、キサンタン、ジチオカルバメート、又はジチオエステルによるものなど；ニトロキシド型の前駆体を用いる重合；原子移動ラジカル重合（ＡＴＲＰ）；グループ移動重合、により調製され得る。
【０１０４】
重合は、通常、重合開示剤の存在下で実施され得、重合開始剤は、ラジカル開始剤であってよく、特に、有機過酸化物の化合物、例えば、過酸化ジラウロイル、過酸化ジベンゾイル、tert−ブチルペルオキシ−２−エチルヘキサノエートなど；又はジアゾ化合物、例えば、アゾビスイソブチロニトリル若しくはアゾビスジメチルバレロニトリルなどから選択され得る。反応はまた、光開始剤を用いて、又はＵＶタイプの放射線を介して、中性子又はプラズマにより開始され得る。
【０１０５】
光学的効果を有するモノマー化合物、及びまた好ましくはそれらを含むホモポリマー又はコポリマーは、好ましくは、２００ｎｍ〜５５０ｎｍ、特に２２０ｎｍ〜５２０ｎｍ、又はさらには２４０ｎｍ〜５００ｎｍの吸収波長をもつ。
【０１０６】
それらは、好ましくは、３５０ｎｍ〜７５０ｎｍ、特に３９０ｎｍ〜７００ｎｍ、又はさらには４２０ｎｍ〜６７０ｎｍの発光波長をもつ。
【０１０７】
本発明のコポリマーの重量平均分子量（Ｍｗ）は、好ましくは５０００ｇ／ｍｏｌ〜６０００００ｇ／ｍｏｌ、特に１００００ｇ／ｍｏｌ〜３０００００ｇ／ｍｏｌ、一層好ましくは２００００ｇ／ｍｏｌ〜１５００００ｇ／ｍｏｌである。
【０１０８】
重量平均分子量（Ｍｗ）と数平均分子量（Ｍｎ）は、ゲル浸透クロマトグラフィー（ＧＰＣ）により、ＴＨＦで溶離させ、屈折率及びＵＶ検出器を用いて、直鎖状ポリスチレン標準物質により決定された校正曲線に基づいて求められる。
【０１０９】
本発明のポリマーは、ホモポリマーであってもコポリマーであっても、本発明の組成物中に、単独で又は混合物として、前記組成物の総重量に対して、０．０１重量％〜６０重量％、好ましくは０．１重量％〜５０重量％、特に１重量％〜２５重量％、又はさらには３重量％〜１５重量％、一層好ましくは５重量％〜１２重量％の量で存在し得る。
【０１１０】
それらは、前記組成物中に、溶解形態で（例えば、水、オイル、又は有機溶媒に）、あるいはまた、水性又は有機ディスパージョンの形態で存在し得る。
【０１１１】
有利には、本発明のポリマーは、それらを含む組成物の相の少なくとも１つに可溶であるか又は分散可能である。
【０１１２】
本発明の化粧品組成物又は医薬組成物は、前記ポリマーに加えて、生理学的に許容可能な媒体、特に、化粧品に、皮膚科学的に、又は薬学的に許容可能な媒体、すなわち、顔又は体の皮膚、毛髪、睫毛、眉毛及び爪などのケラチン質に適合する媒体を含む。
【０１１３】
従って、前記組成物は、水又は水と親水性有機溶媒（１種以上）との混合物を含む親水性媒体を含んでいてもよく、親水性有機溶媒の例としては、アルコール、特に２〜５個の炭素原子を含む直鎖状又は分枝状の低級１価アルコール、例えば、エタノール、イソプロパノール、又はｎ−プロパノールなど、ポリオール、例えば、グリセロール、ジグリセロール、プロピレングリコール、ソルビトール、又はペンチレングリコールなど、及びポリエチレングリコール類、あるいはまた親水性Ｃ２エーテル及びＣ２〜Ｃ４アルデヒドがある。
【０１１４】
前記の水、又は水と親水性有機溶媒との混合物は、本発明の組成物中に、前記組成物の総重量に対して、０．１重量％〜９９重量％、好ましくは１０重量％〜８０重量％の範囲の含有量で存在し得る。
【０１１５】
前記組成物はまた、無水であってもよい。
【０１１６】
前記組成物はまた、室温（通常２５℃）で液体である脂肪物質及び／又は室温で固体である脂肪物質、例えば、ワックス、ペースト状脂肪物質及びガム、並びにこれらの混合物を含んでいてよい脂肪相も含んでいてもよい。これらの脂肪物質は、動物、植物、鉱物、又は合成由来であってよい。この脂肪相は親油性有機溶媒もまた含んでいてもよい。
【０１１７】
本発明で使用され得る、室温で液体である脂肪物質（オイルと称されることが多い）としては、以下を挙げることができる：動物由来の炭化水素系オイル、例えばパーヒドロスクアレン（perhydrosqualene）；炭化水素系植物オイル、例えば、４〜１０個の炭素原子を含む脂肪酸の液状トリグリセリド、例えば、ヘプタン酸又はオクタン酸のトリグリセリド、あるいはまた、ヒマワリ油、コーン油、大豆油、グレープシードオイル、ゴマ油、アプリコットオイル、マカダミアオイル、ヒマシ油、アボカド油、カプリル酸／カプリン酸のトリグリセリド、ホホバオイル、シアバター；鉱物又は合成由来の直鎖状又は分枝状炭化水素、例えば、液体パラフィン及びその誘導体、ワセリン、ポリデセン、水添ポリイソブテン、例えば、パールリーム；合成エステル及びエーテル、特に脂肪酸のもの、例えば、ピュアセリンオイル、ミリスチン酸イソプロピル、パルミチン酸２−エチルヘキシル、ステアリン酸２−オクチルドデシル、エルカ酸２−オクチルドデシル、イソステアリン酸イソステアリル；ヒドロキシル化エステル、例えば、乳酸イソステアリル、ヒドロキシステアリン酸オクチル、ヒドロキシステアリン酸オクチルドデシル、リンゴ酸ジイソステアリル、クエン酸トリイソセチル、並びに脂肪アルコールのヘプタン酸エステル、オクタン酸エステル及びデカン酸エステル；ポリオールエステル、例えば、ジオクタン酸プロピレングリコール、ジヘプタン酸ネオペンチルグリコール及びジイソノナン酸ジエチレングリコール；及びペンタエリスリトールエステル；１２〜２６個の炭素原子を含む脂肪アルコール、例えば、オクチルドデカノール、２−ブチルオクタノール、２−ヘキシルデカノール、２−ウンデシルペンタデカノール及びオレイルアルコール；部分的に炭化水素系のフッ素オイル及び／又は部分的にシリコーン系のフッ素オイル；シリコーンオイル、例えば、揮発性又は不揮発性で直鎖状又は環状のポリメチルシロキサン（ＰＤＭＳ、室温で液体又はペースト状である）、例えば、シクロメチコン、ジメチコン、フェニル基を含んでいる場合には、例えば、フェニルトリメチコン、フェニルトリメチルシロキシジフェニルシロキサン、ジフェニルメチルジメチルトリシロキサン、ジフェニルジメチコン、フェニルジメチコン及びポリメチルフェニルシロキサン;これらの混合物。
【０１１８】
これらのオイルは、前記組成物の総重量に対して、０．０１重量％〜９０重量％、一層好ましくは０．１重量％〜８５重量％の範囲の含有量で存在し得る。
【０１１９】
本発明の組成物はまた、１種以上の生理学的に許容可能な有機溶媒を含んでいてもよい。
【０１２０】
これらの溶媒は、一般的に、前記組成物の総重量に対して、０．１重量％〜９０重量％、好ましくは０．５重量％〜８５重量％、より好ましくは１０重量％〜８０重量％、一層好ましくは３０重量％〜５０重量％の範囲の含有量で存在し得る。
【０１２１】
上述の親水性有機溶媒に加えて、特に以下を挙げることができる：室温で液体のケトン、例えば、メチルエチルケトン、メチルイソブチルケトン、ジイソブチルケトン、イソホロン、シクロヘキサノン及びアセトン；室温で液体のプロピレングリコールエーテル、例えば、プロピレングリコールモノメチルエーテル、プロピレングリコールモノメチルエーテルアセテート、及びジプロピレングリコールモノ−n−ブチルエーテル；短鎖エステル（全体で３〜８個の炭素原子を含む）、例えば、酢酸エチル、酢酸メチル、酢酸プロピル、酢酸n−ブチル及び酢酸イソペンチル；２５℃で液体のエーテル、例えば、ジエチルエーテル、ジメチルエーテル、又はジクロロジエチルエーテル；２５℃で液体のアルカン、例えば、デカン、ヘプタン、ドデカン、イソドデカン及びシクロヘキサン；２５℃で液体の芳香族環状化合物、例えば、トルエン及びキシレン；２５℃で液体のアルデヒド、例えば、ベンズアルデヒド及びアセトアルデヒド；並びにこれらの混合物。
【０１２２】
本発明の目的では、「ワックス」という用語は、室温（２５℃）で固体であり、可逆的な固体／液体の状態変化を受け、２５℃以上（１２０℃まで達し得る）の融点をもつ親油性化合物を意味する。ワックスを液体状態にすること（融解）により、それを、存在し得るオイルと混和させ、微視的に均一な混合物とすることが可能であるが、その混合物の温度を室温に戻すと、混合物のオイル中でワックスの再結晶が起こる。ワックスの融点は、示差走査熱量計（ＤＳＣ）（例えば、Mettler社によりＤＳＣ ３０の名称で販売されている熱量計）を用いて測定され得る。
【０１２３】
前記ワックスは、炭化水素系ワックス、フッ素系ワックス、及び／又はシリコーンワックスで、植物、鉱物、動物、及び／又は合成由来であってよい。特に、前記ワックスは、３０℃を超える融点、一層好ましくは４５℃を超える融点をもつ。本発明の組成物で使用され得るワックスとして、以下を挙げることができる：蜜蝋、カルナバワックス又はカンデリラワックス、パラフィン、マイクロクリスタリンワックス、セレシン又はオゾケライト、合成ワックス（例えば、ポリエチレンワックス又はフィッシャートロプシュワックス）、及びシリコーンワックス（例えば、１６〜４５個の炭素原子を含むアルキルジメチコン又はアルコキシジメチコン）。
【０１２４】
前記ガムは、通常、高分子量のポリジメチルシロキサン（ＰＤＭＳ）又はセルロースガム又は多糖類であり、前記ペースト状物質は、通常、炭化水素系化合物、例えば、ラノリン及びその誘導体、又はＰＤＭＳである。
【０１２５】
固体物質の性質及び量は、所望する機械的性質とテクスチャに応じて決まる。目安として、本発明の組成物は、前記組成物の総重量に対して、０．１重量％〜５０重量％、一層好ましくは１重量％〜３０重量％のワックスを含んでいてよい。
【０１２６】
本発明の組成物はまた、粒子相として、化粧品組成物に通常用いられる顔料及び／又は真珠光沢顔料（nacre）及び／又はフィラーを含んでいてもよい。
【０１２７】
本組成物はまた、当業者に公知の水溶性染料及び／又は脂溶性染料から選択される他の染料を含んでいてもよい。
【０１２８】
「顔料」という用語は、生理学的媒体に不溶であり、組成物を着色するためのものである、白色又は有色で無機又は有機の任意形状の粒子を意味すると理解されるべきである。
【０１２９】
「フィラー」という用語は、組成物に被覆力（body）と剛性を、及び／又はメイクアップの結果にソフトさ、マット効果及び均一性を与えるための、無色又は白色で層状又は層状でない鉱物又は合成の粒子を意味すると理解されるべきである。
【０１３０】
「真珠光沢顔料」という用語は、特に特定の軟体動物によりそれらの貝殻中に産出されたか、そうでなければ合成された、虹のように色の変化する任意形状の粒子を意味すると理解されるべきである。
【０１３１】
顔料は、最終組成物の０．０１重量％〜２５重量％、好ましくは３重量％〜１０重量％の割合で、本組成物中に存在し得る。それらは白色又は有色であってよく、かつ無機物又は有機物であってよい。挙げることができるのは、酸化チタン、酸化ジルコニウム、又は酸化セリウム、さらには酸化亜鉛、酸化鉄、又は酸化クロム、フェリックブルー（ferric blue）、クロム水和物、カーボンブラック、ウルトラマリン（アルミノシリケートポリスルフィド）、ピロリン酸マンガン及び特定の金属粉末（例えば、銀又はアルミニウムの粉末）である。また、唇及び皮膚にメイクアップ効果をもたせるために一般的に使用される、Ｄ＆Ｃ顔料及びレーキ（カルシウム、バリウム、アルミニウム、ストロンチウム、又はジルコニウムの塩類である）も挙げることができる。
【０１３２】
真珠光沢顔料は、本組成物中に、０．０１重量％〜２０重量％、好ましくは約３重量％〜１０重量％の割合で存在し得る。想定され得る真珠光沢顔料の中で、挙げることができるのは、天然の真珠質層、酸化チタンで被覆されたマイカ、酸化鉄で被覆されたマイカ、天然顔料で被覆されたマイカ、又はオキシ塩化ビスマスで被覆されたマイカ、さらには着色チタンマイカ（colored titanium mica）である。
【０１３３】
本組成物の総重量に対して、０．００１重量％〜１５重量％、好ましくは０．０１重量％〜５重量％、特に０．１重量％〜２重量％の割合で、本組成物中に単独で又は混合物として存在し得る脂溶性又は水溶性の染料の中で、以下を挙げることができる：ポンソーのジナトリウム塩、アリザリングリーンのジナトリウム塩、キノリンイエロー、アマランスの三ナトリウム塩、タートラジンのジナトリウム塩、ローダミンのモノナトリウム塩、フクシンのジナトリウム塩、キサントフィル、メチレンブルー、コチニールカルミン、ハロゲン酸染料（halo-acid dye）、アゾ染料、アントラキノン染料、硫酸銅、硫酸鉄、スーダンブラウン、スーダンレッド及びアンナット、さらには、ビートの根の抽出液（beetroot juice）及びカロテン。
【０１３４】
本発明の組成物はまた、１種以上のフィラーを、特に、本組成物の総重量に対して、０．０１重量％〜５０重量％、好ましくは０．０２重量％〜３０重量％の範囲の含有量で含んでいてもよい。フィラーは、任意の形状、板状、球状、又は偏長形（oblong）の無機物又は有機物であってよい。以下を挙げることができる：タルク、マイカ、シリカ、カオリン、ポリアミド（ナイロン（登録商標））粉末、ポリ−β−アラニン粉末及びポリエチレン粉末、テトラフルオロエチレンポリマー（テフロン（登録商標））粉末、ラウロイルリシン、デンプン、窒化ホウ素、中空ポリマーマイクロスフェア、例えば、ポリ塩化ビニリデン／アクリロニトリルのもの（例えば、Expancel（登録商標）（Nobel Industrie））、アクリル酸コポリマーのもの（Dow Corning社のPolytrap（登録商標）、及びシリコーン樹脂マイクロビーズ（例えば、ToshibaのTospearls（登録商標））、ポリオルガノシロキサンエラストマー粒子、沈降炭酸カルシウム、炭酸マグネシウム、炭酸水素マグネシウム、ヒドロキシアパタイト、中空シリカスマイクロスフェア（MaprecosのSilica Beads（登録商標））、ガラス又はセラミックのマイクロカプセル、及び８〜２２個の炭素原子、好ましくは１２〜１８個の炭素原子を含む有機カルボン酸から誘導された金属石鹸、例えば、ステアリン酸亜鉛、ステアリン酸マグネシウム又はステアリン酸リチウム、ラウリン酸亜鉛又はミリスチン酸マグネシウム。
【０１３５】
本組成物はまた、追加のポリマー（例えば、皮膜形成ポリマー）を含んでいてもよい。本発明では、「皮膜形成ポリマー」という用語は、それ自体で、又は補助的な皮膜形成剤の存在下で、支持体（特に、ケラチン質）に付着する連続皮膜を形成し得るポリマーを意味する。本発明の組成物において使用され得る皮膜形成ポリマーの中で、以下を挙げることができる：ラジカル重合タイプ又は重縮合タイプの合成ポリマー、天然由来のポリマー、及びこれらの混合物、特に、アクリルポリマー、ポリウレタン、ポリエステル、ポリアミド、ポリ尿素及びセルロース系ポリマー（例えば、ニトロセルロース）。
【０１３６】
本発明の組成物はまた、化粧品に一般的に使用される以下のような成分を含んでいてもよい:ビタミン、増粘剤、ゲル化剤、微量元素、柔軟剤、金属イオン封鎖剤、香料、酸性化若しくは塩基性化剤、保存料、サンスクリーン、界面活性剤、酸化防止剤、抜け毛防止剤（hair-loss counteractant）、フケ防止剤、噴射剤（propellant）及びセラミド、又はこれらの混合物。言うまでもなく、当業者は、これ又はこれらの任意選択の追加の化合物（１種以上）、及び／又はそれらの量を選択する際に、本発明の組成物の有利な特性が想定される添加により損なわれないように、又は実質的に損なわれないように、注意を払うであろう。
【０１３７】
本発明の組成物は以下の形態であってよい:懸濁液、ディスパージョン（特に、ベシクルによって水中油滴型のもの）；オイル状溶液（任意選択で増粘化されていても、又はさらにはゲル化されていてもよい）；水中油滴型、油中水滴型、又は複合エマルジョン；ゲル又はムース；オイル状ゲル又は乳化ゲル；ベシクル（特に脂質ベシクル）のディスパージョン；２相又は多相のローション；スプレー；ルースパウダー、コンパクトパウダー、又は成形されたパウダー（cast powder）；無水のペースト。この組成物は、ローション、クリーム、ポマード、ソフトペースト、軟膏、注型又は成形された固体、特に、スティックとして又は皿状容器に入ったもの、あるいはまた圧縮成形された固体の外観を有していてもよい。
【０１３８】
当業者は、第一に、使用される成分の性質、特にそれらの担体における溶解性を考慮に入れ、第二に、その組成物の意図する適用を考慮に入れて、一般的知識に基づき、適切な剤形(galenical form)を選択でき、かつそれを調製する方法も選択できるであろう。
【０１３９】
本発明の化粧品組成物は、体又は顔の皮膚、唇、爪、睫毛、眉毛、及び／又は毛髪のためのケア及び／又はメイクアップ製品、日焼け止め（antisun）製品若しくはセルフタンニング製品、又は毛髪のケア、トリートメント、整髪、メイクアップ若しくは染色のための毛髪用製品の形態であってよい。
【０１４０】
本発明の化粧品組成物はまた、以下の形態であってもよい：メイクアップ用組成物、特に、顔の色艶のための製品、例えばファンデーション、メイクアップルージュ、又はアイシャドウ；唇のための製品、例えば、リップスティック又はリップケア製品；コンシーラー製品；ほお紅、マスカラ、又はアイライナー；眉毛メイクアップ製品、リップペンシル、又はアイペンシル；爪のための製品、例えば、マニキュア又はネイルケア製品；ボディメイクアップ製品；ヘアメイクアップ製品（ヘアマスカラ又はヘアラッカー）。
【０１４１】
本発明の化粧品組成物はまた、顔、首、手、又は体の皮膚の保護又はケアのための組成物、特に、皺防止用組成物又はモイスチャライジング若しくはトリートメント組成物；日焼け止め組成物又は人工日焼け組成物の形態であってもよい。
【０１４２】
本発明の化粧品組成物はまた、毛髪のための製品、特に、染色、ヘアスタイルの保持、整髪のための製品、毛髪のケア、トリートメント、又はクレンジングのための製品、例えば、シャンプー、ヘアセッティング用ゲル又はローション、ブロードライ用ローション、並びに固定及びスタイリング用組成物（例えばラッカー又はスプレー）の形態であってもよい。
【０１４３】
本発明の主題はまた、先に定義されたとおりの化粧品組成物をケラチン質、特に、体又は顔の皮膚、唇、爪、睫毛、眉毛、及び／又は毛髪に適用することを含む、ケラチン質をメイクアップ又はケアする化粧方法でもある。
【０１４４】
本発明を、以下の実施例においてより詳細に例示する。
【０１４５】
［実施例］
波長（発光及び吸収）の測定方法
波長測定は、Varian Cary Eclipse蛍光分光計を用いて実施する。
【０１４６】
特記のない限り、以下の方法でこの測定を実施する：２０ｍｇの生成物を５０ｍｌのシリンダーに入れる。この生成物を溶解させるために、前記シリンダーを適切な溶媒、例えば、ジクロロメタン（ＤＣＭ）、クロロホルム、又はジメチルスルホキシド（ＤＭＳＯ）で５０ｍｌまで満たす。得られた溶液を混合し、２５０マイクロリットルを取り、５０ｍｌシリンダーに入れ、ついでその体積を再びその溶媒で５０ｍｌにする。
【０１４７】
全体を混合し、溶液のサンプルを取り、１０ｍｍの厚さの石英セルに入れて閉じ、ついで測定用チャンバーに置く。
【０１４８】
［実施例１］
１．第一工程
【０１４９】
【化１３】
2007530514.tif 000015
【０１５０】
５５．４ｇ（０．２３ｍｏｌ）の４−クロロ−１，８−ナフタル酸無水物を、不活性雰囲気（アルゴン）下で、２リットルの丸底フラスコに入れ、ついで７５０ｍｌのトルエンを添加する。混合物を５００ｒｐｍで数分間撹拌し、ついで９０℃まで加熱し、１５０ｍｌのトルエンに予め溶解させておいた２４．６ｇ（０．２４ｍｏｌ）のペンタ−１−オールアミンを滴下して加える。混合物を加熱還流し、ついでさらに５０ｍｌのＮＭＰを添加する。還流を１６時間続ける。ついで、得られた反応混合物を室温まで冷却する。生成物を減圧下で濃縮し、沈殿させる。沈殿物を７５ｍｌの希塩酸で２回、ついで２００ｍｌの水で洗浄する。有機相を回収し、減圧下で乾燥させる。６９．３ｇの生成物を得る（収率＝９１．７％）。
【０１５１】
特性評価
1H NMR (CDCl3, 400MHz) δ: 8.63-8.61 (1H), 8.57-8.55 (1H), 8.47-8.45 (1H), 7.84-7.83 (2H), 4.19-4.15 (2H), 3.67-3.64 (2H), 1.79-1.64 (5H), 1.75-1.49 (2H).
【０１５２】
２．第二工程
【０１５３】
【化１４】
2007530514.tif 000016
【０１５４】
１５０ｍｌのエタノールをアルゴンの不活性雰囲気下、１リットルの三口丸底フラスコに入れ；２．６ｇの水素化ナトリウム（ＮａＨ）を添加し、混合物を３０分間、室温で撹拌する。１５０ｍｌのエタノールと予め混合しておいた１９．２ｇ（０．０６１ｍｏｌ）のＮ−（５−ペンタノール）−４−クロロ−１，８−ナフタルイミドを添加し、この混合物を激しく撹拌する。混合物を５０℃で１６時間加熱し、ついで３０ｍｌの水を添加する。減圧下で溶媒留去して残留物を得、これをジクロロメタンに溶解する。得られた溶液を塩化ナトリウム溶液、ついで水で洗浄し、硫酸ナトリウム上で乾燥させ濾過し；有機相を減圧下で蒸発させ、１９．３ｇの黄色結晶を得る（収率＝９７．１％）。
【０１５５】
特性評価
1H NMR (CDCl3, 400MHz) δ: 8.54-8.47 (3H), 7.67-7.65 (1H), 6.98-6.96 (1H), 4.34-4.29 (2H), 4.17-4.14 (2H), 3.66-3.65 (2H), 1.78-1.72 (3H), 1.67-1.57 (5H), 1.51-1.47 (2H).
【０１５６】
３．第三工程
【０１５７】
【化１５】
2007530514.tif 000017
【０１５８】
１８．０ｇ（５４．８ｍｍｏｌ）の４−エトキシ−Ｎ−（５−ペンタノール）−１，８−ナフタルイミドを、コンデンサーを備えた三口丸底フラスコに入れ、アルゴンの不活性雰囲気下に置く。１５０ｍｌのジクロロメタンを添加し、均質な溶液が得られるまで、溶液を撹拌する。ついで、２６．１ｇ（１８７．５ｍｍｏｌ）のトリエタノールアミンを添加し、それに続いて２０ｍｌのジクロロメタンに５．７ｇ（６２．５ｍｍｏｌ）の塩化アクリロイルが入ったものを、１５℃で撹拌しつつ添加する。反応の進行状況をＴＬＣ（薄層クロマトグラフィー）でモニターし、出発物質がもはや存在しない時（約１６時間）に、３０ｍｌの水を添加する。ついで、反応溶液を蒸発乾固し、残留物をジクロロメタンに溶解させる。有機相を重炭酸ナトリウム飽和溶液、ついで水で洗浄し、硫酸ナトリウム上で乾燥させる。減圧下で溶媒を留去し、２０．２ｇの淡黄色粉末を得る（収率＝９６．６％）。
【０１５９】
特性評価
1H NMR (CDCl3, 400MHz) δ: 8.56-8.53 (2H), 8.53-8.51 (1H), 7.70-7.69 (1H), 7.02-7.00 (1H), 6.40-6.35 (1H), 6.16-6.06 (1H), 5.79-5.77 (1H), 4.36-4.31 (2H), 4.19-4.17 (4H), 1.79-1.71 (4H), 1.62-1.60 (3H), 1.58-1.55 (2H).
−  λmax 吸収：４０６ｎｍ
−  λmax 放射：４３２ｎｍ
【０１６０】
［実施例２］
１．第一工程
実施例１の第一工程と同様である。
【０１６１】
２．第二工程
【０１６２】
【化１６】
2007530514.tif 000018
【０１６３】
１５．０ｇ（０．０４７ｍｏｌ）の４−クロロ−Ｎ−（５−ペンタノール）−１，８−ナフタルイミドを、不活性雰囲気（アルゴン）下、１リットルの三口丸底フラスコに入れ、ついで５０ｍｌ（４６．４ｇ、０．３６５ｍｏｌ）のシクロオクチルアミンを添加する。混合物を１４０℃まで加熱し、溶液が均質になるまで撹拌する。ついで、１８時間反応させておく。ついで、得られた反応混合物を室温まで冷却し、残留したシクロオクチルアミンを減圧下で蒸留することにより除去する。残留物を１７５ｍｌのジクロロメタンに溶解させ、希塩酸溶液、水、ついで重炭酸ナトリウム溶液で洗浄する。有機相を硫酸ナトリウム上で乾燥させ、濾過し、ついで減圧下で乾燥させる。
１７．４ｇのオレンジ−黄色の粉末を得る（収率＝９０．７％）。
【０１６４】
特性評価
1H NMR (CDCl3, 400MHz) δ: 8.57-8.55 (1H), 8.45-8.43 (1H), 8.06-8.04 (1H), 7.61-7.57 (1H), 6.66-6.64 (1H), 5.23-5.21 (1H), 4.20-4.17 (2H), 3.84-3.82 (1H), 3.67-3.65 (2H), 2.06-2.00 (2H), 1.85-1.45 (19H).
【０１６５】
３．第三工程
【０１６６】
【化１７】
2007530514.tif 000019
【０１６７】
１９．０ｇ（０．０４６ｍｏｌ）のＮ−（５−ペンタノール）−４−アミノシクロオクチル−１，８−ナフタルイミドを、不活性雰囲気（アルゴン）下、１リットルの丸底フラスコに入れ、ついで１５０ｍｌのジクロロメタン（ＤＣＭ）を添加する。均質な溶液が得られるまで、混合物を撹拌する。ついで、１５．６ｇ（０．１５４ｍｏｌ）のトリエタノールアミンを添加する。２０ｍｌのＤＣＭに４．２ｇ（０．０４９ｍｏｌ）の塩化アクリロイルが入った混合物を、２５℃で撹拌（５００ｒｐｍ）しつつ滴下して加える。さらに８０ｍｌのＤＣＭを添加する。混合物を２０時間反応させておき、ついで５０ｍｌの水を添加する。有機相を水、重炭酸ナトリウム、ついで再度水で洗浄する。有機相を硫酸ナトリウム上で乾燥させ、濾過する。有機相を蒸発させ、２１．５ｇのオレンジ−黄色の生成物を回収する（収率：定量可能な程度）。
【０１６８】
特性評価
1H NMR (CDCl3, 400MHz) δ ppm: 8.56-8.54 (1H), 8.45-8.42 (1H), 8.07-8.05 (1H), 7.60-7.58 (1H), 6.65-6.63 (1H), 6.39-6.34 (1H), 6.13-6.06 (1H), 5.80-5.77 (1H), 5.29-5.24 (1H), 4.18-4.13 (4H), 3.84-3.82 (1H), 2.02-1.99 (2H), 1.80-1.48 (18H).
−  吸収波長λ吸収：３６８ｎｍ
−  発光波長λmax放射：５０８ｎｍ（オレンジ）
（溶媒：ＤＣＭ）
【０１６９】
［実施例３］
本発明のモノマーからホモポリマーを調製する。
【０１７０】
【化１８】
2007530514.tif 000020
【０１７１】
実施例１で調製した１．０ｇ（２．６ｍｍｏｌ）のモノマーを、６０℃で、Ｔｒｉｇｏｎｏｘ ２１Ｓ（１００μＬ）の存在下、１０ｍｌのＴＨＦに溶解させる。混合物を９０℃まで加熱し、２０時間撹拌を続ける。溶液の粘度が増すので、２０ｍｌのＴＨＦを添加することにより媒体を希釈し、ついで、０℃に冷却した５００ｍｌのアセトンから滴下して沈殿させる。ついで、ポリマーを真空下、オーブン（５０℃）で乾燥させる。
【０１７２】
０．４３ｇのポリマーを得る（すわなち、収率＝４３％）。
−  吸収波長λ吸収：４０４ｎｍ
−  発光波長λmax放射：４６４ｎｍ
【０１７３】
［実施例４］
本発明のモノマーからホモポリマーを調製する。
【０１７４】
【化１９】
2007530514.tif 000021
【０１７５】
実施例２で調製した４．０ｇ（８．６ｍｍｏｌ）のモノマーを、６０℃で、Ｔｒｉｇｏｎｏｘ １４１（４００μＬ）の存在下、１５ｍｌのＴＨＦに溶解させる。混合物を９０℃まで加熱し、２０時間撹拌を続ける。溶液の粘度が増すので、２０ｍｌのＴＨＦを添加することにより媒体を希釈し、ついで、０℃に冷却した５００ｍｌのアセトンから滴下して沈殿させる。ついで、ポリマーを真空下、オーブン（５０℃）で乾燥させる。
１．８ｇのポリマーを得る（すわなち、収率＝４５％）。
−  吸収波長λ吸収：４８８ｎｍ
−  発光波長λmax放射：５２２ｎｍ
【０１７６】
［実施例５］
本発明のモノマーを含む統計コポリマーを調製する。
【０１７７】
アルゴン下、コンデンサーとスターラーを備えたリアクターに、５ｇの実施例１のモノマーを溶解した２０ｇのトルエンを入れ、それに続いて、３５．０ｇのイソボルニルアクリレート、１０．０ｇのエチルヘキシルアクリレート、３０ｇのイソドデカン及び０．６ｇのＴｒｉｇｏｎｏｘ ２１Ｓ（t−ブチルペルオキシ−２−エチルヘキサノエート）（Ａｋｚｏ Ｎｏｂｅｌ社製）を添加する。
【０１７８】
ついで、反応混合物を９０℃まで加熱し；撹拌と加熱を４時間続け、ついで混合物を室温まで冷却する。得られたポリマーを沈殿させて精製する。
【０１７９】
７０重量％のイソボルニルアクリレート、２０重量％のエチルヘキシルアクリレート及び１０重量％の本発明のモノマーを含む、１００ｇの統計ポリマーを得る。
−  吸収波長λ吸収：４４８ｎｍ
−  発光波長λmax放射：５０４ｎｍ
【０１８０】
［実施例６］
本発明のモノマーを含む統計コポリマーを調製する。
【０１８１】
アルゴン下、コンデンサーとスターラーを備えたリアクターに、２０ｇのイソドデカンを入れ、それに続いて、２７ｇメチルメタクリレート、１７ｇのメチルアクリレート及び５ｇのアクリル酸を添加する。混合物を撹拌し、２０．０ｇのトルエン中１ｇの実施例２のモノマーからなる混合物を添加する。
【０１８２】
０．５ｇのＴｒｉｇｏｎｏｘ ２１Ｓ（tert−ブチルペルオキシ−２−エチルヘキサノエート）を添加し、ついで反応混合物を９０℃まで加熱し；撹拌と加熱を６時間続け、ついで混合物を室温まで冷却する。得られたポリマーを沈殿させて精製する。
【０１８３】
５４重量％のメチルメタクリレート、３４重量％のメチルアクリレート、１０重量％のアクリル酸及び２重量％の本発明のモノマーを含む統計ポリマーを得る。
【０１８４】
［実施例７］
以下を含む無水のファンデーションを調製する（重量％）：
【０１８５】
【表２】
2007530514.tif 000022
【０１８６】
調製:ワックスを溶融し、全体が透明になったら、フェニルトリメチコン及びシリコーンオイルを撹拌しながら添加する；ついで、マイクロスフェア、イソドデカン及びポリマーを添加する。混合物を１５分間ホモジナイズし、得られた組成物を成形し、かつ冷却してもよい。無水ファンデーションを得る。
【０１８７】
［実施例８］
本発明のモノマーを含む統計コポリマーを調製する。
【０１８８】
アルゴン下、コンデンサーとスターラーを備えたリアクターに、２０ｇのイソドデカンを入れ、それに続いて、２７ｇのメチルメタクリレート、１７ｇのメチルアクリレート及び５ｇのアクリル酸を添加する。混合物を撹拌し、２０．０ｇのトルエン中１ｇの実施例１のモノマーからなる混合物を添加する。
【０１８９】
０．５ｇのＴｒｉｇｏｎｏｘ ２１Ｓ（t−ブチルペルオキシ−２−エチルヘキサノエート）を添加し、ついで反応混合物を９０℃まで加熱し；撹拌と加熱を６時間続け、ついで混合物を室温まで冷却する。得られたポリマーを沈殿させて精製する。
【０１９０】
５４重量％のメチルメタクリレート、３４重量％のメチルアクリレート、１０重量％のアクリル酸及び２重量％の本発明のモノマーを含む統計ポリマーを得る。
【０１９１】
［実施例９］
以下を含むマニキュアを調製する：
−  ５重量％の実施例８のポリマー
−  全体を１００％とする十分量の有機溶媒。
【国際調査報告】
2007530514.tif 000043
2007530514.tif 000044
2007530514.tif 000045
2007530514.tif 000046
2007530514.tif 000047
2007530514.tif 000048
2007530514.tif 000049
2007530514.tif 000050